"ポリファルネセンと縮合重合体とのグラフトコポリマーであって、該縮合重合体が、ポリエステル、ポリカーボネート、ポリアミド、ポリエーテル、フェノール-ホルムアルデヒド樹脂、尿素-ホルムアルデヒド樹脂、メラミン-ホルムアルデヒド樹脂またはこれらの組合せである、グラフトコポリマー。前記縮合重合体が、ポリエステル、ポリカーボネート、ポリアミドまたはこれらの組合せである、請求項1に記載のグラフトコポリマー。前記縮合重合体がポリエステルである、請求項1に記載のグラフトコポリマー。前記ポリエステルがポリエチレンテレフタレートである、請求項3に記載のグラフトコポリマー。前記ポリファルネセンが、式A:を有するものであり、式中、mは0~約100,000であり;nは1~約100,000であるが、mが0のとき、nは2~約100,000であるものとし;Xは、式I~VIII:のうちの1つ以上を有するものであり、Yは、式IX:を有するものであり、式中、R1は式XI:を有し;R2は式XII:を有し、R3は式XIII:を有し、R4は式XIV:を有するものであり、式中、R5、R6、R7およびR8の各々は、独立して、H、アルキル、シクロアルキル、アリール、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである、請求項1~4のいずれかに記載のグラフトコポリマー。前記ポリファルネセンの総重量に対して、式Iの量が約80wt以下であり、式IIの量が約5wt~約99wtである、請求項5に記載のグラフトコポリマー。mが1以上のとき、X:Yのモルパーセント比が約1:4~約100:1である、請求項5~6のいずれかに記載のグラフトコポリマー。mが0であり、nが2~約100,000である、請求項5~7のいずれかに記載のグラフトコポリマー。mが1~約100,000であり、nが1~約100,000であり、前記ポリファルネセンがランダムファルネセンインターポリマーである、請求項5~7のいずれかに記載のグラフトコポリマー。mが1~約100,000であり、nが1~約100,000であり、前記ポリファルネセンがブロックファルネセンインターポリマーである、請求項5~7のいずれかに記載のグラフトコポリマー。前記ポリファルネセンが、β-ファルネセンまたはα-ファルネセンまたはこれらの組合せを触媒の存在下で重合させることにより調製される、請求項1~7のいずれかに記載のグラフトコポリマー。前記β-ファルネセンまたはα-ファルネセンをビニルモノマーと共重合させて、ファルネセンインターポリマーを形成させる、請求項11に記載のグラフトコポリマー。前記ポリファルネセンを少なくとも1種類の改質剤と、グラフト開始剤、放射線またはこれらの組合せの存在下で反応させることにより調製される変性ポリファルネセンであって、該ポリファルネセン:該改質剤の比が約100,000:1~約100:5重量基準であり、該改質剤が、式XVI、XVII、XVIII、XIXまたはXX:を有するものであり、式中、Q1およびQ6の各々は、独立して、O、S、NR23またはN-Q7であり;Q2、Q3、Q4およびQ5の各々は、独立して、ハロ、Q8、NR24R25、OR26またはO-Q8であり;Q7およびQ8は、それぞれ、下記の式:を有するものであり、式中、kは1~約10の整数であり;Q9は、OH、NH2、NHR30、カルボキシル、エポキシまたはグリシジルであり;R9~R30の各々は、独立して、H、C1~20アルキル、C1~20アルケニル、C1~20アルキニル、シクロアルキル、アリール、アラルキル、アルカリール、OH、NH2、カルボキシル、エポキシまたはグリシジルであるか、またはR19とR22が一緒に、-CH2m-基式中、mは、1~約6の整数であるを形成しており、ここで、該C1~20アルキル、C1~20アルケニル、C1~20アルキニル、シクロアルキル、アリール、アラルキル、アルカリール、エポキシ、グリシジルおよび-CH2m-の各々は、任意選択的に置換されている、変性ポリファルネセン。前記改質剤が式XVIを有するものである、請求項13に記載の変性ポリファルネセン。前記改質剤がマレイミド、マレイン酸無水物、シトラコン酸無水物、イタコン酸無水物またはこれらの組合せである、請求項14に記載の変性ポリファルネセン。前記改質剤が式XVIIを有するものである、請求項13に記載の変性ポリファルネセン。前記改質剤が、メサコン酸、マレイン酸、フマル酸、塩化マレニル、マレイン酸モノメチル、マレイン酸ジメチル、マレイン酸グリシジル、マレイン酸ジプロピル、マレイン酸ジイソブチル、マレイン酸ジヘキシル、マレイン酸ジベンジル、マレイン酸p-クロロフェニルメチル、マレイン酸フェニルエチル、マレイン酸ジシクロペンチルまたはこれらの組合せである、請求項16に記載の変性ポリファルネセン。前記改質剤が式XVIIIを有するものである、請求項13に記載の変性ポリファルネセン。前記改質剤が、メタクリル酸、アクリル酸、イタコン酸、2-ヒドロキシエチルメタクリレート、2-ヒドロキシプロピルメタクリレート、3-ヒドロキシプロピルメタクリレート、3-ヒドロキシブチルメタクリレート、4-ヒドロキシブチルメタクリレート、2-ヒドロキシエチルメタクリレートのカプロラクトン付加物、2-ヒドロキシエチルメタクリレートのエチレンオキシド付加物、2-ヒドロキシエチルメタクリレートのプロピレンオキシド付加物、2-ヒドロキシエチルアクリレート、2-ヒドロキシプロピルアクリレート、3-ヒドロキシプロピルアクリレート、3-ヒドロキシブチルアクリレート、4-ヒドロキシブチルアクリレート、2-ヒドロキシエチルアクリレートのカプロラクトン付加物、2-ヒドロキシエチルアクリレートのエチレンオキシド付加物、2-ヒドロキシエチルアクリレートのプロピレンオキシド付加物、2-ヒドロキシエチルクロトネート、2-ヒドロキシプロピルクロトネート、3-ヒドロキシプロピルクロトネート、3-ヒドロキシブチルクロトネート、4-ヒドロキシブチルクロトネート、5-ヒドロキシペンチルクロトネート、6-ヒドロキシヘキシルクロトネート、グリシジルメタクリレート、グリシジルアクリレート、グリシジルエタクリレート、3,4-エポキシシクロヘキシルメチルメタクリレート、3,4-エポキシシクロヘキシルメチルアクリレートまたはこれらの組合せである、請求項18に記載の変性ポリファルネセン。前記改質剤が式XIXを有するものである、請求項13に記載の変性ポリファルネセン。前記改質剤が、アリルアルコール、ヒドロキシメチルビニルエーテル、ヒドロキシエチルビニルエーテル、ヒドロキシプロピルビニルエーテル、ヒドロキシブチルビニルエーテル、ヒドロキシペンチルビニルエーテル、ヒドロキシヘキシルビニルエーテル、ヒドロキシヘプチルビニルエーテル、ヒドロキシシクロヘキシルビニルエーテル、アリルグリシジルエーテル、p-グリシジルオキシスチレン、p-グリシジルオキシ-α-メチルスチレン、p-3,4-エポキシシクロヘキシルメチルオキシスチレン、p-3,4-エポキシシクロヘキシルメチルオキシ-α-メチルスチレン、グリシジルエチレン、3,4-エポキシシクロヘキシルメチルエチレン、グリシジルビニルエーテル、3,4-エポキシシクロヘキシルメチルビニルエーテル、3,4-エポキシシクロヘキシルメチルアリルエーテルまたはこれらの組合せである、請求項20に記載の変性ポリファルネセン。前記改質剤が式XXを有するものである、請求項13に記載の変性ポリファルネセン。前記改質剤が、ビシクロ[2,2,2]-オクタ-5-エン-2,3-ジカルボン酸無水物、ビシクロ[2,2,1]ヘプタ-5-エン-2,3-ジカルボン酸無水物またはこれらの組合せである、請求項22に記載の変性ポリファルネセン。前記反応が、前記グラフト開始剤の存在下、約50°C~約300°Cの温度で行なわれる、請求項13~23のいずれかに記載の変性ポリファルネセン。前記グラフト開始剤が、ジアルキルペルオキシド、ジアシルペルオキシド、ペルオキシエステル、ペルオキシケトン、アゾビスイソブチロニトリルまたはこれらの組合せである、請求項24に記載の変性ポリファルネセン。前記ポリファルネセンが、式A:を有するものであり、式中、mは0~約100,000であり;nは1~約100,000であるが、mが0のとき、nは2~約100,000であるものとし;Xは、式I~VIII:のうちの1つ以上を有するものであり、Yは、式IX:を有するものであり、式中、R1は式XI:を有し;R2は式XII:を有し、R3は式XIII:を有し、R4は式XIV:を有するものであり、式中、R5、R6、R7およびR8の各々は、独立して、H、アルキル、シクロアルキル、アリール、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである、請求項13~25のいずれかに記載の変性ポリファルネセン。前記ポリファルネセンの総重量に対して、式Iの量が約80wt以下であり、式IIの量が約5wt~約99wtである、請求項26に記載の変性ポリファルネセン。mが1以上のとき、X:Yのモルパーセント比が約1:4~約100:1である、請求項26~27のいずれかに記載の変性ポリファルネセン。mが0であり、nが2~約100,000である、請求項26~28のいずれかに記載の変性ポリファルネセン。mが1~約100,000であり、nが1~約100,000であり、前記ポリファルネセンがランダムファルネセンインターポリマーである、請求項26~28のいずれかに記載の変性ポリファルネセン。mが1~約100,000であり、nが1~約100,000であり、前記ポリファルネセンがブロックファルネセンインターポリマーである、請求項26~28のいずれかに記載の変性ポリファルネセン。請求項13~31のいずれかに記載の変性ポリファルネセンを縮合重合体と、約50°C~約300°Cの温度で反応させることにより調製されるグラフトコポリマーであって、該縮合重合体が、ポリエステル、ポリカーボネート、ポリアミド、ポリエーテル、フェノール-ホルムアルデヒド樹脂、尿素-ホルムアルデヒド樹脂、メラミン-ホルムアルデヒド樹脂またはこれらの組合せである、グラフトコポリマー。前記縮合重合体が、ポリエステル、ポリカーボネート、ポリアミドまたはこれらの組合せである、請求項32に記載のグラフトコポリマー。前記縮合重合体がポリエステルである、請求項32に記載のグラフトコポリマー。前記ポリエステルがヒドロキシル末端ポリエステルである、請求項34に記載のグラフトコポリマー。前記ポリエステルがカルボキシル末端ポリエステルである、請求項34に記載のグラフトコポリマー。前記ポリエステルがエポキシ末端ポリエステルである、請求項34に記載のグラフトコポリマー。前記ポリエステルがポリエチレンテレフタレートである、請求項34に記載のグラフトコポリマー。前記ポリエチレンテレフタレートがヒドロキシル末端ポリエチレンテレフタレートである、請求項38に記載のグラフトコポリマー。前記ポリエチレンテレフタレートがカルボキシル末端ポリエチレンテレフタレートである、請求項38に記載のグラフトコポリマー。前記ポリエチレンテレフタレートがエポキシ末端ポリエチレンテレフタレートである、請求項38に記載のグラフトコポリマー。前記縮合重合体がポリカーボネートである、請求項32に記載のグラフトコポリマー。前記ポリカーボネートがヒドロキシル末端ポリカーボネートである、請求項42に記載のグラフトコポリマー。前記ポリカーボネートがエポキシ末端ポリカーボネートである、請求項42に記載のグラフトコポリマー。前記縮合重合体がポリアミドである、請求項32に記載のグラフトコポリマー。前記ポリアミドがアミノ末端ポリアミドである、請求項34に記載のグラフトコポリマー。前記ポリアミドがカルボキシル末端ポリアミドである、請求項34に記載のグラフトコポリマー。前記ポリアミドがエポキシ末端ポリアミドである、請求項34に記載のグラフトコポリマー。請求項1~12および32~49のいずれかに記載のグラフトコポリマー;ならびに少なくとも添加剤を含むポリマー組成物。前記添加剤が、充填剤、粘着剤、スリップ剤、ブロッキング防止剤、可塑剤、酸化防止剤、発泡剤、発泡剤活性剤、UV安定剤、酸除去剤、着色剤または顔料、共作用物質、潤滑剤、かぶり防止剤、流動助剤、加工助剤、押出助剤、カップリング剤、架橋剤、安定性制御剤、核形成剤、界面活性剤、難燃剤、帯電防止剤またはこれらの組合せである、請求項50に記載のポリマー組成物。前記添加剤が充填剤である、請求項50に記載のポリマー組成物。前記添加剤が着色剤である、請求項50および52のいずれかに記載のポリマー組成物。さらに第2ポリマーを含む、請求項50~53のいずれかに記載のポリマー組成物。前記グラフトコポリマー:前記第2ポリマーの比が約1:99~約99:1である、請求項54に記載のポリマー組成物。前記第2ポリマーが、ポリオレフィン、ポリウレタン、ポリエステル、ポリアミド、スチレン系ポリマー、フェノール系樹脂、ポリアクリレート、ポリメタクリレートまたはこれらの組合せである、請求項55に記載のポリマー組成物。請求項1~12および32~49のいずれかに記載のグラフトコポリマーまたは請求項50~56のいずれかに記載のポリマー組成物を含む物品。成型品、フィルム、シートまたは発泡体である、請求項57に記載の物品。玩具、グリップ、ソフトタッチハンドル、バンパーの防舷材、フローリング、自動車のフロアマット、車輪、キャスター、家具および電化製品の脚部、タグ、シール、ガスケット、自動車のドア、バンパーフェイシア、グリル構成部材、ロッカーパネル、ホース、ライニング、事務用品、シール、ライナー、ダイアフラム、チューブ、蓋、ストッパー、プランジャーの先端、配送システム、台所用品、靴、靴用ブラダー、ならびに靴底から選択される成型品である、請求項58に記載の物品。発明の概要前述の必要性は、本明細書に開示する本発明の種々の態様によって満たされ得る。一態様において、本明細書では、ポリファルネセンと縮合重合体とのグラフトコポリマーを提供する。一部の特定の実施形態では、ポリファルネセンは、式A:を有するものであり、式中、nは1~約100,000の整数であり;mは0~約100,000の整数であり;Xはファルネセンに由来するものであり;Yはビニルモノマーに由来するものである。一部の実施形態では、mが0のとき、nが約2~約100,000である。他の実施形態では、mが1以上のとき、X:Yのモルパーセント比が約1:4~約100:1である。一部の実施形態では、式AのXは、式I~VIIIおよびその立体異性体:のうちの1つ以上を有するものであり、式中、R1は式XI:を有し;R2は式XII:を有し、R3は式XIII:を有し、R4は式XIV:を有するものである。一部の特定の実施形態では、式AのYは、式IXまたはその立体異性体:を有するものであり、式中、R5、R6、R7およびR8の各々は、独立して、H、アルキル、シクロアルキル、アリール、アルケニル、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである。別の態様において、本明細書では、ポリファルネセンを少なくとも1種類の改質剤と、ポリファルネセン:改質剤の比は約100,000:1~約100:5重量基準で、グラフト開始剤、放射線またはこれらの組合せの存在下にて反応させることにより調製される変性ポリファルネセンを提供する。一部の実施形態では、改質剤は、式XVI、XVII、XVIII、XIXまたはXX:を有するものであり、式中、Q1およびQ6の各々は、独立して、O、S、NR23またはN-Q7であり;Q2、Q3、Q4およびQ5の各々は、独立して、ハロ、Q8、NR24R25、OR26またはO-Q8であり;Q7およびQ8は、それぞれ、下記の式:を有するものであり、式中、kは1~約10の整数であり;Q9は、OH、NH2、NHR30、カルボキシル、エポキシまたはグリシジルgycidylであり;R9~R30の各々は、独立して、H、C1~20アルキル、C1~20アルケニル、C1~20アルキニル、シクロアルキル、アリール、アラルキル、アルカリール、OH、NH2、カルボキシル、エポキシまたはグリシジルであるか、またはR19とR22が一緒に、-CH2m-基式中、mは、1~約6の整数であるを形成しており、ここで、該C1~20アルキル、C1~20アルケニル、C1~20アルキニル、シクロアルキル、アリール、アラルキル、アルカリール、エポキシ、グリシジルおよび-CH2m-の各々は、任意選択的に置換されている。別の態様において、本明細書では、本明細書に開示する変性ポリファルネセンを本明細書に開示する縮合重合体と、約50°C~約300°Cの温度で反応させることにより調製されるグラフトコポリマーを提供する。一部の実施形態では、縮合重合体は、ポリエステル、ポリカーボネート、ポリアミド、ポリエーテル、フェノール-ホルムアルデヒド樹脂、尿素-ホルムアルデヒド樹脂、メラミン-ホルムアルデヒド樹脂またはこれらの組合せである。一部の特定の実施形態では、縮合重合体は、ポリエステル、ポリカーボネート、ポリアミドまたはこれらの組合せである。一部の実施形態では、縮合重合体はポリエステルである。他の実施形態では、ポリエステルはポリエチレンテレフタレートPETである。別の態様において、本明細書では、本明細書に開示するグラフトコポリマーと少なくとも添加剤を含むポリマー組成物を提供する。一部の実施形態では、添加剤は、充填剤、粘着剤、スリップ剤、ブロッキング防止剤、可塑剤、酸化防止剤、発泡剤、発泡剤活性剤、UV安定剤、酸除去剤、着色剤または顔料、共作用物質coagent、潤滑剤、かぶり防止剤、流動助剤、加工助剤、押出助剤、カップリング剤、架橋剤、安定性制御剤、核形成剤、界面活性剤、難燃剤、帯電防止剤またはこれらの組合せである。別の態様において、本明細書では、本明細書に開示するグラフトコポリマーを含む物品を提供する。一部の実施形態では、該物品は成型品、フィルム、シートまたは発泡体である。他の実施形態では、該物品は、玩具、グリップ、ソフトタッチハンドル、バンパーの防舷材、フローリング、自動車のフロアマット、車輪、キャスター、家具および電化製品の脚部、タグ、シール、ガスケット静的または動的ガスケットなど、自動車のドア、バンパーフェイシア、グリル構成部材、ロッカーパネル、ホース、ライニング、事務用品、シール、ライナー、ダイアフラム、チューブ、蓋、ストッパー、プランジャーの先端、配送システム、台所用品、靴、靴用ブラダーshoebladder、ならびに靴底から選択される成型品である。本発明のさらなる態様ならびに本発明の種々の実施形態の特徴および性質は、以下の説明により自明となろう。発明の詳細な説明一般定義ポリマーは、同じ型か異なる型かにかかわらずモノマーを重合させることにより調製される高分子化合物をいう。一般用語ポリマーは、用語ホモポリマー、コポリマー、ターポリマーならびにインターポリマーを包含する。インターポリマーは、少なくとも2つの異なる型のモノマーの重合によって調製されるポリマーをいう。一般用語インターポリマーは、用語コポリマーこれは、一般的に、2種類の異なるモノマーから調製されるポリマーをいうならびに用語ターポリマーこれは、一般的に、3種類の異なる型のモノマーから調製されるポリマーをいうを包含する。また、これは、4種類以上の型のモノマーを重合させることにより作製されるポリマーも包含する。グラフトコポリマーは、第2ポリマーYの主鎖から枝分かれしている第1ポリマーXを含むコポリマーをいう。第1ポリマーXおよび第2ポリマーYの各々は、独立して、ホモポリマーまたはインターポリマーであり得る。YとのXのグラフトコポリマーは式X-g-Yで表されるものであり得る。例えば、ポリファルネセン-g-ポリエステルは、ポリファルネセンとポリエステルのグラフトコポリマーを表す。同様に、ポリファルネセン-g-PETは、ポリファルネセンとPETのグラフトコポリマーを表す。縮合重合体は、不飽和モノマーの反応を伴う付加重合体とは対照的に水またはメタノールなどの小分子が副生成物として放出される縮合重合によって形成されるポリマーをいう。縮合重合体の非限定的な一例としては、ポリエステル、ポリカーボネート、ポリアミド、ポリエーテル、フェノール-ホルムアルデヒド樹脂、尿素-ホルムアルデヒド樹脂、メラミン-ホルムアルデヒド樹脂およびポリアセタールが挙げられる。縮合重合体の非限定的な一例は、MalcolmStevens,PolymerChemistry:AnIntroduction,OxfordUniversityPress,NewYork,pp.285-4081999これは、引用により本明細書に組み込まれるに記載されている。オルガニルは、官能性の型に関係なく、炭素原子に1つの自由原子価を有する任意の有機置換基、例えば、CH3CH2-、ClCH2-、CH3C=O-、4-ピリジルメチルをいう。ヒドロカルビルは、炭化水素から水素原子が除去されることによって形成される任意の一価の基、例えば、アルキル例えば、エチル、シクロアルキル例えば、シクロヘキシルおよびアリール例えば、フェニルをいう。ヘテロシクリルは、複素環式化合物の任意の環内原子から水素原子が除去されることによって形成される任意の一価の基をいう。アルキルまたはアルキル基は、非分枝または分枝状の飽和脂肪族炭化水素から水素原子が除去されることにより誘導される一般式CnH2n1を有する一価の基をいい、ここで、nは整数、または1~20もしくは1~8の整数である。アルキル基の例としては、限定されないが、C1~C8アルキル基、例えば、メチル、エチル、プロピル、イソプロピル、2-メチル-1-プロピル、2-メチル-2-プロピル、2-メチル-1-ブチル、3-メチル-1-ブチル、2-メチル-3-ブチル、2,2-ジメチル-1-プロピル、2-メチル-1-ペンチル、3-メチル-1-ペンチル、4-メチル-1-ペンチル、2-メチル-2-ペンチル、3-メチル-2-ペンチル、4-メチル-2-ペンチル、2,2-ジメチル-1-ブチル、3,3-ジメチル-1-ブチル、2-エチル-1-ブチル、ブチル、イソブチル、t-ブチル、ペンチル、イソペンチル、ネオペンチル、ヘキシル、ヘプチルおよびオクチルが挙げられる。長鎖アルキル基としては、ノニルおよびデシル基が挙げられる。アルキル基は非置換であってもよく、1つ以上の適当な置換基で置換されていてもよい。さらに、アルキル基は分枝状であっても非分枝であってもよい。一部の実施形態では、アルキル基は、少なくとも2、3、4、5、6、7または8個の炭素原子を含むものである。シクロアルキルまたはシクロアルキル基は、炭素原子と水素原子で構成された非芳香族、単環式または多環式の環からの水素原子の除去によってシクロアルカンから誘導される一価の基をいう。シクロアルキル基の例としては、限定されないが、C3~C7シクロアルキル基シクロプロピル、シクロブチル、シクロペンチル、シクロヘキシル、およびシクロヘプチルなど、ならびに環状および二環式の飽和テルペンならびにC3~C7シクロアルケニル基シクロプロペニル、シクロブテニル、シクロペンテニル、シクロヘキセニル、およびシクロヘプテニルなど、ならびに環状および二環式の不飽和テルペンが挙げられる。シクロアルキル基は非置換であってもよく、1つまたは2つの適当な置換基で置換されていてもよい。さらに、シクロアルキル基は単環式であっても多環式であってもよい。一部の実施形態では、シクロアルキル基は、少なくとも5、6、7、8、9または10個の炭素原子を含むものである。アリールまたはアリール基は、水素原子が除去されることにより単環式または多環式の芳香族炭化水素から誘導される有機原子団をいう。アリール基の非限定的な例としては、フェニル、ナフチル、ベンジル、またはトラニルtolanyl基、セキシフェニレン、フェナントレニル、アントラセニル、コロネニル、およびトラニルフェニルが挙げられる。アリール基は非置換であってもよく、1つ以上の適当な置換基で置換されていてもよい。さらに、アリール基は単環式であっても多環式であってもよい。一部の実施形態では、アリール基は、少なくとも6、7、8、9または10個の炭素原子を含むものである。イソプレノイドおよびイソプレノイド化合物は、本明細書において互換的に用いており、イソペンテニル二リン酸から誘導可能な化合物をいう。化合物または化学部分の説明に用いている置換されているは、該化合物または化学部分の少なくとも1個の水素原子が第2の化学部分で置き換えられていることをいう。第2の化学部分は、該化合物の所望の活性に有害な影響を及ぼさない任意の所望の置換基であり得る。置換基の例は、本明細書に開示する例示的な化合物および実施形態において知得されるもの、ならびにハロゲン;アルキル;ヘテロアルキル;アルケニル;アルキニル;アリール、ヘテロアリール、ヒドロキシル;アルコキシル;アミノ;ニトロ;チオール;チオエーテル;イミン;シアノ;アミド;ホスホナト;ホスフィン;カルボキシル;チオカルボニル;スルホニル;スルホンアミド;カルボニル;ホルミル;カルボニルオキシ;オキソ;ハロアルキル例えば、トリフルオロメチル;炭素環式シクロアルキルこれは、単環式であっても、縮合もしくは非縮合多環式例えば、シクロプロピル、シクロブチル、シクロペンチルもしくはシクロヘキシルであってもよいまたはヘテロシクロアルキルこれは、単環式であっても、縮合もしくは非縮合多環式例えば、ピロリジニル、ピペリジニル、ピペラジニル、モルホリニルもしくはチアジニルであってもよい;炭素環式もしくは複素環式の単環式あるいは縮合もしくは非縮合多環式のアリール例えば、フェニル、ナフチル、ピロリル、インドリル、フラニル、チオフェニル、イミダゾリル、オキサゾリル、イソオキサゾリル、チアゾリル、トリアゾリル、テトラゾリル、ピラゾリル、ピリジニル、キノリニル、イソキノリニル、アクリジニル、ピラジニル、ピリダジニル、ピリミジニル、ベンゾイミダゾリル、ベンゾチオフェニルまたはベンゾフラニル;アミノ第一級、第二級もしくは第三級;o-低級アルキル;o-アリール、アリール;アリール-低級アルキル;-CO2CH3;-CONH2;-OCH2CONH2;-NH2;-SO2NH2;-OCHF2;-CF3;-OCF3;-NHアルキル;-Nアルキル2;-NHアリール;-Nアルキルアリール;-Nアリール2;-CHO;-COアルキル;-COアリール;-CO2アルキル;ならびに-CO2アリールであり;また、かかる部分は、縮合環構造または橋状結合例えば、-OCH2O-で任意選択的に置換されていてもよい。これらの置換基は、任意選択で、かかる基から選択される置換基でさらに置換されていてもよい。本明細書に開示する化学基はすべて、そうでないことを明示していない限り、置換されているものであってもよい。有機リチウム試薬は、炭素とリチウム原子間に直接結合を有する有機金属化合物をいう。有機リチウム試薬の非限定的な一例としては、ビニルリチウム、アリールリチウム例えば、フェニルリチウム、およびアルキルリチウム例えば、n-ブチルリチウム、sec-ブチルリチウム、tert-ブチルリチウム、メチルリチウム、イソプロピルリチウムまたは1~20個の炭素原子を有する他のアルキルリチウム試薬が挙げられる。化合物を実質的に含有していない組成物とは、該組成物に含有されている該化合物が、該組成物の総容量に対して約20wt未満、約10wt未満、約5wt未満、約3wt未満、約1wt未満、約0.5wt未満、約0.1wt未満、または約0.01wt未満であることを意味する。実質的に線状のポリマーとは、該ポリマーに含まれている分枝状、星型または他の正規構造もしくは不整構造が、該組成物の総容量に対して約20wt未満、約10wt未満、約5wt未満、約3wt未満、約1wt未満、約0.5wt未満、約0.1wt未満、または約0.01wt未満であることを意味する。実質的に分枝状のポリマーとは、該ポリマーに含まれている線状、星型または他の正規構造もしくは不整構造が、該組成物の総容量に対して約20wt未満、約10wt未満、約5wt未満、約3wt未満、約1wt未満、約0.5wt未満、約0.1wt未満、または約0.01wt未満であることを意味する。実質的に星型のポリマーとは、該ポリマーに含まれている分枝状、線状または他の正規構造もしくは不整構造が、該組成物の総容量に対して約20wt未満、約10wt未満、約5wt未満、約3wt未満、約1wt未満、約0.5wt未満、約0.1wt未満、または約0.01wt未満であることを意味する。以下の説明において、本明細書に開示する数値はすべて、該数値に関して約またはおよそという語句を使用しているかどうかに関係なく概算値である。該数値は、1パーセント、2パーセント、5パーセント、または場合によっては、10~20パーセント異なることがあり得る。下限値RLと上限値RUを伴う数値範囲を開示している場合はいつでも、該範囲に含まれる任意の数が具体的に開示されているとする。特に、該範囲内の以下の数値が具体的に開示されているとする:R=RLk×RU-RL、式中、kは、1パーセントインクリメントで1パーセント~100パーセントの範囲の可変数である、すなわち、kは、1パーセント、2パーセント、3パーセント、4パーセント、5パーセント、、50パーセント、51パーセント、52パーセント、、95パーセント、96パーセント、97パーセント、98パーセント、99パーセント、または100パーセントである。さらに、上記のようにして規定される2つの数値Rによって規定される任意の数値範囲も具体的に開示されているとする。本明細書に開示するグラフトコポリマーは、一般的に、縮合重合体がグラフトしているポリファルネセンを含む。一部の実施形態では、縮合重合体は、ポリエステル、ポリカーボネート、ポリアミド、ポリエーテル、フェノール-ホルムアルデヒド樹脂、尿素-ホルムアルデヒド樹脂、メラミン-ホルムアルデヒド樹脂またはこれらの組合せである。一部の特定の実施形態では、縮合重合体は、ポリエステル、ポリカーボネート、ポリアミドまたはこれらの組合せである。一部の実施形態では、縮合重合体はポリエステルである。他の実施形態では、ポリエステルはポリエチレンテレフタレートPETである。一部の実施形態では、本明細書に開示する縮合重合体は、ポリエステル、ポリカーボネート、ポリアミド、ポリエーテル、フェノール-ホルムアルデヒド樹脂、尿素-ホルムアルデヒド樹脂およびメラミン-ホルムアルデヒド樹脂のうちの1種類以上を実質的に含有していないものである。一部の実施形態では、本明細書に開示する縮合重合体はポリエステルである。主鎖に反復エステル基と反応性末端基とを有する任意のポリエステルが、本明細書において使用され得る。一部の実施形態では、反応性末端基はヒドロキシル、カルボキシル、エポキシまたはこれらの組合せである。他の実施形態では、反応性末端基は、ヒドロキシル、カルボキシルまたはエポキシを含有していないものである。一部の特定の実施形態では、該ポリエステルは、ヒドロキシル末端ポリエステル、カルボキシル末端ポリエステル、またはエポキシ末端ポリエステルである。本明細書に開示するポリエステルは、文献において知られた任意の方法によって得られ得る。一部の実施形態では、該ポリエステルは、ジオールと二酸との直接エステル化によって調製される。他の実施形態では、該ポリエステルは、ジオールとジエステルとのエステル交換によって調製される。一部の特定の実施形態では、該ポリエステルは、ジオールをハロゲン化ジアシルと反応させることにより調製される。一部の実施形態では、該ポリエステルは、ジオールを二無水物と反応させることにより調製される。一部の特定の実施形態では、該ポリエステルは、ラクトンまたは環状エステル例えば、-アセトラクトン、β-プロピオラクトン、γ-ブチロラクトン、δ-バレロラクトン、カプロラクトンなどの開環重合によって調製される。一部の実施形態では、該ポリエステルは、1種類以上のヒドロキシ酸、例えば、2-ヒドロキシプロパン酸すなわち、乳酸、グリコール酸、クエン酸、マンデル酸、3-ヒドロキシプロパン酸、2-ヒドロキシ酪酸、3-ヒドロキシ酪酸、4-ヒドロキシ酪酸および3-ヒドロキシ吉草酸の分子間自己縮合反応によって調製される。本明細書に開示するポリエステルは、ヒドロキシ、カルボキシル、エポキシおよびこれらの組合せから選択される2つ以上の反応性末端基を有する任意のポリエステルまたはコポリエステルであり得る。該ポリエステルの非限定的な一例としては、ポリグリコール酸PGA、ポリ乳酸PLA、ポリカプロラクトンPCL、ポリエチレンアジペートPEA、ポリヒドロキシアルカノエートPHA、ポリエチレンテレフタレートPET、ポリブチレンテレフタレートPBT、ポリトリメチレンテレフタレートPTT、ポリエチレンナフタレートPEN、ポリヘキサメチレンテレフタレートPHT、ポリシクロヘキサン-1,4-ジメチロールテレフタレートPCT、ポリネオペンチルテレフタレートPNTが挙げられる。一部の実施形態では、本明細書に開示するポリエステルはポリエチレンテレフタレートPETである。一部の特定の実施形態では、PETは、ヒドロキシ、カルボキシル、エポキシおよびこれらの組合せから選択される2つの反応性末端基を含むものである。コポリエステルの非限定的な一例としては、aエチレングリコールとテレフタル酸およびイソフタル酸および/またはフタル酸から誘導されるコポリエステル;ならびにbエチレングリコール、1,4-シクロヘキサンジメタノールとジメチルテレフタレートまたはテレフタル酸から誘導されるコポリエステル例えば、PCTG、PETGまたはPET-CHDMが挙げられる。PCTG、PETGおよびPET-CHDMポリマーは、エチレングリコール、1,4-シクロヘキサンジメタノールとジメチルテレフタレートまたはテレフタル酸から誘導され得るものである。その一般構造は、以下に示す式Bで表され得る。式中、アスタリスクは末端基であり例えば、OHまたはH;yは0.5~0.99であり;xは0.5~0.01である。PCTG、PETGおよびPCTは、互いにxとyの値によって識別され得る。例えば、PETGでは、yは0.05~0.5であり、xは0.95~0.5であり;PCTでは、yは1.0であり、xは0であり;PET-CHDMでは、yは0.01~0.05であり、xは0.99~0.95である。一部の実施形態では、式Bのyは0.5~0.99であり、xは0.5~0.01である。他の実施形態では、式Bのyは0.55~0.95であり、xは0.45~0.05である。さらなる実施形態では、式Bのyは0.6~0.9であり、xは0.4~0.1である。なおさらなる実施形態では、式Bのyは0.65~0.85であり、xは0.35~0.15である。一部の特定の実施形態では、該ポリエステルは、生物学的供給源糖類および脂質などから、細菌による醗酵などの生物学的プロセスによって調製されるモノマーから誘導されるものである。生物学的に調製されモノマーの非限定的な一例としては、乳酸、グリコール酸およびクエン酸が挙げられる。一部の実施形態では、ポリエステルそのものが、生物学的供給源糖類および脂質などから、細菌による醗酵などの生物学的プロセスによって調製される。生物学的に調製されるポリエステルの非限定的な一例としては、ポリヒドロキシアルカノエート、例えば、ポリ-R-3-ヒドロキシブチレートP3HB、ポリ-3-ヒドロキシバレレートPHV、ポリ-4-ヒドロキシブチレートP4HB、およびポリ3-ヒドロキシブチレート-コ-3-ヒドロキシバレレートPHBVが挙げられる。一部の実施形態では、本明細書に開示するポリエステルは生分解性である。一部の特定の実施形態では、本明細書に開示するポリエステルは生体適合性である。一部の実施形態では、本明細書に開示するポリエステルはバイオプラスチックである。式Bまたは本明細書に開示するポリエステルの末端基は、所望される性質に応じて異なり得る。一部の実施形態では、末端基は、H、OHまたはその混合体である。他の実施形態では、OH末端基が、カルボン酸と反応させてエステル末端基を形成させること、またはエポキシハライド化合物エピクロロヒドリンなどと反応させてエポキシ末端基を形成させることにより修飾され得る。一部の実施形態では、本明細書に開示するポリエステルは、PGA、PLA、PCL、PEA、PHA、PET、PBT、PTT、PEN、PHT、PCT、PNT、PCTG、PETG、PET-CHDM、P3HB、PHV、P4HB、PHBVまたはこれらの組合せである、またはこれらを含むものである。一部の実施形態では、本明細書に開示するポリエステルは、PGA、PLA、PCL、PEA、PHA、PET、PBT、PTT、PEN、PHT、PCT、PNT、PCTG、PETG、PET-CHDM、P3HB、PHV、P4HBおよびPHBVのうちの1種類以上を実質的に含有していないものである。一部の実施形態では、本明細書に開示する縮合重合体はポリカーボネートである。主鎖に反復カーボネート基と反応性末端基とを有する任意のポリカーボネートが、本明細書において使用され得る。一部の特定の実施形態では、反応性末端基はヒドロキシであり、これは任意選択で、本明細書に開示する方法によって他の反応性末端基に変換させてもよい。一部の実施形態では、該ポリカーボネートは、ヒドロキシル末端ポリカーボネートまたはエポキシ末端ポリカーボネートである。本明細書に開示するポリカーボネートは、文献において知られた任意の方法によって得られ得る。一部の実施形態では、該ポリカーボネートは、ジオールを、カーボネート前駆物質ホスゲン、ハロ-ホルメートまたはカーボネートエステルなどと反応させることにより調製される。一部の特定の実施形態では、該ポリカーボネートは、ジオールとカーボネートエステルジフェニルカーボネートなどとのエステル交換によって調製される。好適なジオールの非限定的な一例としては、ビスフェノール、脂肪族ジオールグリコールなどおよびこれらの組合せが挙げられる。好適なビスフェノールの非限定的な一例としては、ビスフェニルA、ビスフェニルAP、ビスフェニルAF、ビスフェニルB、ビスフェニルBP、ビスフェニルC、ビスフェニルE、ビスフェニルF、ビスフェニルG、ビスフェニルM、ビスフェニルS、ビスフェニルP、ビスフェニルPH、ビスフェニルTMC、ビスフェニルZおよびこれらの組合せが挙げられる。一部の実施形態では、該ポリカーボネートは、ビスフェニルAと、ホスゲンなどのカーボネート前駆物質から誘導されるものである。一部の特定の実施形態では、本明細書に開示する縮合重合体はポリアミドである。主鎖に反復アミド基と反応性末端基とを有する任意のポリアミドが、本明細書において使用され得る。一部の実施形態では、反応性末端基はアミノ、カルボキシルまたはこれらの組合せである。反応性末端基は、任意選択で、本明細書に開示する方法によって他の反応性末端基に変換させてもよい。一部の特定の実施形態では、該ポリアミドはアミノ末端ポリアミド、カルボキシル末端ポリアミドまたはエポキシ末端ポリアミドである。本明細書に開示するポリアミドは、文献において知られた任意の方法によって得られ得る。一部の実施形態では、該ポリアミドは、ジアミンを二酸と反応させることにより調製される。他の実施形態では、該ポリアミドは、ジアミンをジエステルと反応させることにより調製される。一部の特定の実施形態では、該ポリアミドは、ジアミンをハロゲン化ジアシルと反応させることにより調製される。一部の実施形態では、該ポリアミドは、ジアミンを二無水物と反応させることにより調製される。一部の特定の実施形態では、該ポリアミドは、ラクタムまたは環状アミド例えば、カプロラクタム、α-ラクタム、β-ラクタム、γ-ラクタム、δ-ラクタムなどの開環重合によって調製される。一部の実施形態では、該ポリアミドは、1種類以上のアミノ酸の分子間自己縮合反応によって調製される。アミン基とカルボン酸基を含む任意のアミノ酸が、本明細書において使用され得る。一部の実施形態では、該アミノ酸は、式H2NCHRnCOOHを有するものであり、式中、nは約1~約20の整数であり;Rは、H、アルキル、シクロアルキル、アルケニル、アリール、アルカリール、アリールアルキルaryalkyl、ヘテロシクリルまたはヘテロアリールであり、該アルキル、シクロアルキル、アルケニル、アリール、アルカリール、アリールアルキル、ヘテロシクリルまたはヘテロアリールは、任意選択的に置換されている。好適なアミノ酸の非限定的な一例としては、イソロイシン、アラニン、ロイシン、アスパラギン、リシン、アスパラギン酸、メチオニン、システイン、フェニルアラニン、グルタミン酸、トレオニン、グルタミン、トリプトファン、グリシン、バリン、プロリン、セレノシステイン、セリン、チロシン、アルギニン、ヒスチジン、オルニチン、タウリンおよびこれらの組合せが挙げられる。一部の実施形態では、本明細書に開示するポリアミドは生分解性である。一部の特定の実施形態では、本明細書に開示するポリアミドは生体適合性である。一部の実施形態では、本明細書に開示するポリアミドはバイオプラスチックである。一部の実施形態では、本明細書に開示する縮合重合体はポリエーテルである。主鎖に反復エーテル基と反応性末端基とを有する任意のポリエーテルが、本明細書において使用され得る。一部の実施形態では、反応性末端基はヒドロキシであり、これは任意選択で、本明細書に開示する方法によって他の反応性末端基に変換させてもよい。一部の特定の実施形態では、該ポリエーテルは、ヒドロキシル末端ポリエーテルまたはエポキシ末端ポリエーテルである。一部の特定の実施形態では、該ポリエーテルは、ヒドロキシル末端ポリエーテルまたはエポキシ末端ポリエーテルである。本明細書に開示するポリエーテルは、文献において知られた任意の方法によって得られ得る。一部の実施形態では、該ポリエーテルは、1種類以上のジオール脂肪族グリコール例えば、1,3-プロパンジオールおよびベンジル型グリコールなどの分子間自己縮合反応によって調製される。一部の実施形態では、該ポリエーテルは、ジオール例えば、ビスフェノールをジハロ化合物例えば、ジハロ芳香族化合物およびジハロアルカンジクロロメタンなどと、塩基性条件下で反応させることにより調製される。一部の実施形態では、本明細書に開示する縮合重合体は、フェノール-アルデヒド樹脂フェノール-ホルムアルデヒド樹脂などである。フェノール-アルデヒド樹脂の非限定的な一例は、Gardziella,L.A.Pilato,およびA.Knop,PhenolicResins:Chemistry,Applications,Standardization,SafetyandEcology,第2版,Springer-Verlag,NewYork,第2章,第24~79頁1999これは,引用により本明細書に組み込まれるに記載されている。フェノール化合物とアルデヒドから酸条件下または塩基性条件下のいずれかで調製され得る任意のフェノール-アルデヒド樹脂が、本明細書において使用され得る。一部の実施形態では、該フェノール化合物は、式C:を有し、式中、式Cのフェノール化合物のRa、Rb、Rc、RdおよびReの各々は、独立して、水素;ヒドロキシ;ハライドフルオリド、クロリド、ブロミドおよびイオダイドなど;ニトロ;ベンゾ;カルボキシ;アルコキシカルボニル;アシルホルミル、アルキルカルボニル例えば、アセチルおよびアリールカルボニル例えば、ベンゾイルなど;アルキル例えば、メチル、エチル、プロピル、ブチル、ペンチル、ヘキシル、ヘプチル、オクチル、ノニル、デシルなど;アリールフェニルおよびナフチルなど;アラルキルベンジルなど;またはアルカリールアルキルフェニルなどである。一部の特定の実施形態では、式Cのフェノール化合物のRa、Rb、RdおよびReの各々は、独立してHであり;Rcはアルキルである。他の実施形態では、式Cのフェノール化合物のRa、Rb、Rc、RdおよびReの各々は、Hである。一部の特定の実施形態では、該フェノール化合物は、式D:を有し、式中、Rf、Rg、RhおよびRiの各々は、独立して、水素;ヒドロキシ;ハライドフルオリド、クロリド、ブロミドおよびイオダイドなど;ニトロ;ベンゾ;カルボキシ;アシルホルミル、アルキルカルボニル例えば、アセチルおよびアリールカルボニル例えば、ベンゾイルなど;アルキル例えば、メチル、エチル、プロピル、ブチル、ペンチル、ヘキシル、ヘプチル、オクチル、ノニル、デシルなど;アルケニル非置換または置換のビニルおよびアリルなど;非置換または置換メタクリレート;非置換または置換アクリレート;シリルエーテル;シロキサニル;アリールフェニルおよびナフチルなど;アラルキルベンジルなど;またはアルカリールアルキルフェニルなどである。一部の実施形態では、式Dのフェノール化合物のRf、Rg、RhおよびRiの各々は、はHである。他の実施形態では、式Dのフェノール化合物のRf、RhおよびRiの各々は、Hであり;Rgはアルキルである。本明細書に開示するフェノール化合物と反応する任意のアルデヒドが、本明細書に開示するフェノール-アルデヒド樹脂の調製に使用され得る。一部の実施形態では、該アルデヒドは、式E:Rj-CH=OEで表され、式中、Rjは、H、アルキル、置換アルキルアラルキルなど、アリール、または置換アリールアルカリールなどである。一部の特定の実施形態では、Rjはアルキルである。他の実施形態では、Rjは、C1~22アルキル、例えば、メチル、エチル、プロピル、イソプロピル、ブチル、イソブチル、ペンチル、イソペンチル、ヘキシル、オクチル、ノニル、デシル、ドデシル、テトラデシル、ヘキサデシル、オクタデシル、ベンジルなどである。一部の実施形態では、RjはC3~22アルキル基である。一部の特定の実施形態では、RjはC3アルキル基である。他の実施形態では、RjはHである、すなわち、該アルデヒドはホルムアルデヒドである。用語ホルムアルデヒドは、ホルムアルデヒドが分離または放出され得る任意の物質パラホルムアルデヒドおよびトリオキサンなども包含する。一般的に、本明細書に開示するフェノール-アルデヒド樹脂は、2つの異なる方法によって調製され得る。第1の方法は、アルデヒド例えば、ホルムアルデヒドに対して化学量論的過剰のフェノール系化合物例えば、フェノールまたはレゾルシノールを酸性触媒の存在下で使用し、フェノール系ノボラックnovolacまたはnovolakを形成させるものである。ノボラックは、一般的に、硬化が行なわれるためにメチレン供与体ホルムアルデヒド、パラホルムアルデヒドまたはヘキサメチレンテトラミンHEXAなどの添加を必要とする。他方の方法は、フェノール系化合物例えば、フェノールまたはレゾルシノールに対して化学量論的過剰のアルデヒド例えば、ホルムアルデヒドを塩基触媒の存在下で使用し、フェノール系レゾールを形成させるものである。フェノール系レゾールは、続いて、単に加熱すること、または酸触媒の添加によって熱硬化性ポリマーに硬化され得る。一部の実施形態では、該アルデヒドは、アルキルアルデヒド、例えば、n-ブチルアルデヒド、イソブチルアルデヒド、バレルアルデヒド、ラウリルアルデヒド、パルミチルアルデヒド、ステアリルアルデヒドまたはこれらの組合せである。さらなる実施形態では、該アルデヒドはホルムアルデヒド、アルキルアルデヒドまたはこれらの組合せである。アルデヒドの混合物が使用される場合、アルデヒドは反応混合物に、個々に添加してもよく、同時に添加してもよく、逐次添加してもよい。一部の実施形態では、本明細書に開示するフェノール-アルデヒド樹脂の反応性末端基はヒドロキシであり、これは任意選択で、本明細書に開示する方法によって他の反応性末端基に変換させてもよい。一部の実施形態では、本明細書に開示する縮合重合体は尿素-ホルムアルデヒド樹脂である。尿素をホルムアルデヒドと反応させることにより調製され、メチロール末端基を有する任意の尿素-ホルムアルデヒド樹脂が、本明細書において使用され得る。一部の実施形態では、メチロール末端基を、任意選択で、他の反応性末端基に変換させてもよい。一部の特定の実施形態では、該ホルムアルデヒドを一部または全部、本明細書に開示する1種類以上のアルデヒドと置き換える。一部の実施形態では、該尿素は置換尿素である。一部の特定の実施形態では、該尿素を一部または全部、本明細書に開示する1種類以上のフェノール化合物と置き換える。尿素-ホルムアルデヒド樹脂の非限定的な一例は、BeatMeyer,Urea-FormaldehydeResins,Addison-WesleyPub.1979これは、引用により本明細書に組み込まれるに記載されている。一部の実施形態では、本明細書に開示する縮合重合体はメラミン-ホルムアルデヒド樹脂である。メラミンをホルムアルデヒドと反応させることにより調製され、メチロール末端基を有する任意のメラミン-ホルムアルデヒド樹脂が、本明細書において使用され得る。一部の実施形態では、メチロール末端基を、任意選択で、他の反応性末端基に変換させてもよい。一部の特定の実施形態では、該ホルムアルデヒドを一部または全部、本明細書に開示する1種類以上のアルデヒドと置き換える。一部の実施形態では、該メラミンは置換メラミンである。一部の特定の実施形態では、該メラミンを一部または全部、本明細書に開示する1種類以上のフェノール化合物と置き換える。メラミン-ホルムアルデヒド樹脂の非限定的な一例は、MalcolmStevens,PolymerChemistry:AnIntroduction,OxfordUniversityPress,NewYork,pp.406-4071999これは、引用により本明細書に組み込まれるに記載されている。一部の実施形態では、本明細書に開示する縮合重合体は、ヒドロキシル、カルボキシル、アミノ、エポキシまたはこれらの組合せを含む反応性末端基を含むものである。一部の特定の実施形態では、本明細書に開示する縮合重合体は、ヒドロキシル、カルボキシル、アミノおよびエポキシから選択される1つ以上の末端基を含有していないものである。当業者には、本明細書に開示する縮合重合体の反応性末端基は修飾されていなくても、文献において知られた任意の反応または化学反応によって修飾されていてもよいことは認識され得よう。例えば、OH末端基が、カルボン酸と反応させてエステル末端基を形成させること、またはエポキシハライド化合物エピクロロヒドリンなどと反応させてエポキシ末端基を形成させることにより修飾され得る。一部の実施形態では、本明細書に開示する縮合重合体は、2つのヒドロキシ末端基または少なくとも1つのヒドロキシ末端基を含むものである。一部の特定の実施形態では、本明細書に開示する縮合重合体は、2つのカルボキシル末端基または少なくとも1つのカルボキシル末端基を含むものである。一部の実施形態では、本明細書に開示する縮合重合体は、2つのアミノ末端基または少なくとも1つのアミノ末端基を含むものである。一部の特定の実施形態では、本明細書に開示する縮合重合体は、2つのエポキシ末端基または少なくとも1つのエポキシ末端基を含むものである。一部の実施形態では、本明細書に開示する縮合重合体は、少なくとも1つのヒドロキシ末端基と少なくとも1つのカルボキシル末端基を含むものである。一部の特定の実施形態では、本明細書に開示する縮合重合体は、少なくとも1つのアミノ末端基と少なくとも1つのカルボキシル末端基を含むものである。本明細書に開示するポリファルネセンは、ファルネセンから誘導されるファルネセンホモポリマー、ファルネセンと少なくとも1つのビニルモノマーから誘導されるファルネセンインターポリマー、またはこれらの組合せであり得る。一部の特定の実施形態では、ポリファルネセンは、少なくとも1種類のファルネセンα-ファルネセン、β-ファルネセンまたはこれらの組合せなどから誘導される単位で構成されたファルネセンホモポリマーである。他の実施形態では、ポリファルネセンは、少なくとも1種類のファルネセンから誘導される単位と、少なくとも1種類の共重合性のビニルモノマー例えば、スチレンから誘導される単位で構成されたファルネセンインターポリマーである。なおさらなる実施形態では、該ファルネセンインターポリマーは、ランダム、ブロックまたは交互インターポリマーである。なおさらなる実施形態では、該ファルネセンインターポリマーは、ジブロック、トリブロックまたは他のマルチブロックインターポリマーである。一部の特定の実施形態では、ポリファルネセンは、式A:を有する1個以上のポリマー分子を含むものであり、式中、nは1~約500,000または2~約500,000の整数であり;mは0~約500,000、1~約500,000または2~約500,000の整数であり;Xはファルネセンに由来するものであり;Yはビニルモノマーに由来するものである。一部の実施形態では、ポリファルネセンは、mが0であり、nが2~約500,000であるファルネセンホモポリマーである。一部の特定の実施形態では、ポリファルネセンは、nが1または2~約500,000であり、mが1または2~約500,000であるファルネセンインターポリマーである。一部の実施形態では、Xが、式I~VIII:のうちの1つ以上を有するものであり、式中、R1は式XI:を有し;R2は式XII:を有し、R3は式XIII:を有し、R4は式XIV:を有するものである。一部の特定の実施形態では、Yは、式IX:を有するものであり、式中、R5、R6、R7およびR8の各々は、独立して、H、オルガニル基または官能基である。一部の実施形態では、R5、R6、R7およびR8の各々は、独立して、H、アルキル、シクロアルキル、アリール、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである。一般に、ポリファルネセンは、ポリマー分子の混合物を含むものであり、該ポリマー分子は各々、式中のnとmの各々が、独立して特定の値を有する式Aを有するものである。本明細書に開示するnまたはmの値の平均および分布は、出発物質のモル比、反応の時間および温度、連鎖停止剤の有無、開始剤の量存在させる場合、ならびに重合条件などの種々の要素に依存する。式Aのポリファルネセンに未反応の1種類以上のモノマーが含まれていてもよいが、該1種類以上のモノマーの濃度は、一般的に、極めて小さいまたは検出不可能とまではいかないにせよ、小さいものであり得る。nとmの値で指定される重合の程度は、得られるポリマーの性質に影響を及ぼし得る。一部の実施形態では、nは、1~約5,000、1~約10,000、1~約50,000、1~約100,000、1~約200,000、1~約500,000、2~約5,000、2~約10,000、2~約50,000、2~約100,000、2~約200,000、または2~約500,000の整数であり;mは、0~約5,000、0~約10,000、0~約50,000、0~約100,000、0~約200,000、0~約500,000、1~約5,000、1~約10,000、1~約50,000、1~約100,000、1~約200,000、または1~約500,000の整数である。他の実施形態では、nは、独立して、約1~約5000、約1~約2500、約1~約1000、約1~約500、約1~約100、約1~約50、約2~約5000、約2~約2500、約2~約1000、約2~約500、約2~約100または約2~約50であり;mは、0~約5000、0~約2500、0~約1000、0~約500、0~約100、0~約50、1~約5000、1~約2500、1~約1000、1~約500、1~約100または1~約50である。当業者には、nとmの値の平均のさらなる範囲が想定され、本開示の範囲に含まれることが認識されよう。一部の実施形態では、式X’は、下記の式:で示される2つの末端基を含むものであり、式中、式中のアスタリスクは各々、末端基を表し、該末端基は、ポリファルネセンの異なるポリマー分子間で、出発物質のモル比、連鎖停止剤の有無、および重合工程の終了時の具体的な重合プロセスの状態などの多くの要素に応じて異なっていても、異なっていなくてもよい。一部の実施形態では、式AまたはA’のXとYは、実質的に線状様式で連結されている。他の実施形態では、式AまたはA’のXとYは、実質的に分枝状様式で連結されている。さらなる実施形態では、式AまたはA’のXとYは、実質的に星型様式で連結されている。なおさらなる実施形態では、XとYの各々は、独立して、少なくとも1個のXブロックと少なくとも1個のYブロックを有するジブロック、トリブロックまたはマルチブロックファルネセンインターポリマーが得られるように、少なくともポリマー鎖に沿ったブロックを形成している。なおさらなる実施形態では、XとYは、ランダムファルネセンインターポリマーが得られるように、ポリマー鎖に沿ってランダムに分布している。なおさらなる実施形態では、XとYは、交互ファルネセンインターポリマーが得られるように、ポリマー鎖に沿って交互に分布している。一部の実施形態では、式AまたはA’のXは、式I、II、III、IV、V、VI、VIIおよびVIIIならびにその立体異性体から選択される1つ、2つ、3つ、4つまたはそれ以上の式を含むものである。一部の実施形態では、式AまたはA’のXは、式I、II、III、IV、V、VI、VIIおよびVIIIならびにその立体異性体から選択される少なくとも2つの式を含むものである。一部の実施形態では、式AまたはA’のXは、下記の式:AxByで表されるものであり得、式中、xとyの各々は、少なくとも1であり、AおよびBの各々は、独立して、式I、II、III、IV、V、VI、VIIまたはVIIIを有するものであり、AとBは異なっている。さらなる実施形態では、xおよびyの各々は、独立して、1、2、3、4、5、6、7、8、9、10、20、30、40または50より大きい。一部の実施形態では、AとBは、実質的に線状様式で連結されている。他の実施形態では、AとBは、実質的に分枝状または実質的に星型の様式で連結されている。一部の特定の実施形態では、AとBはランダムに分布している。他の実施形態では、AとBは、セグメント型構造例えば、AA---AA-BB---BBまたはAA---AA-BB---BB-AA---AAが得られるように、2つ以上のセグメント状である。他の実施形態では、AとBは、交互構造例えば、A-B、A-B-A、A-B-A-B、A-B-A-B-Aなどが得られるように、交互に分布している。一部の実施形態では、式AまたはA’のXは、式I、II、III、IV、V、VI、VIIおよびVIII、およびその立体異性体から選択される異なる3種類の式を有する3つ以上の単位を含むものである。他の実施形態では、Xは下記の式:AxByCzで表されるものであり得、式中、x、yおよびzの各々は、少なくとも1であり、式中、A、BおよびCの各々は、独立して、式I、II、III、IV、V、VI、VIIまたはVIIIを有するものであり、AとBとCは異なっている。さらなる実施形態では、x、yおよびzの各々は、独立して、1、2、3、4、5、6、7、8、9、10、20、30、40または50より大きい。一部の実施形態では、AとBとCは、実質的に線状様式で連結されている。一部の特定の実施形態では、AとBとCは、実質的に分枝状または実質的に星型の様式で連結されている。他の実施形態では、AとBとCはランダムに分布している。一部の特定の実施形態では、AとBとCは、セグメント型構造例えば、AA--A-BB--B-CC--Cを有するXが得られるように3つのセグメント状である。他の実施形態では、AとBとCは、交互構造例えば、A-B-C-A-B、A-B-C-A-B-Cなどが得られるように、交互に分布している。一部の実施形態では、式AまたはA’のnとmの各々は、独立して、1、2、3、4、5、6、7、8、9、10、20、30、40または50より大きい。一部の実施形態では、XとYは、実質的に線状様式で連結されている。他の実施形態では、XとYは、実質的に分枝状または実質的に星型の様式で連結されている。一部の特定の実施形態では、XとYはランダムに分布している。他の実施形態では、XとYは、ブロック構造ジブロック構造またはトリブロック構造、例えば、XX---XX-YY---YYまたはXX---XX-YY---YY-XX---XXまたはYY---YY-XX---XX-YY---YYなどが得られるように、2つ以上のブロックまたはセグメントの状態である。他の実施形態では、XとYは、交互構造例えば、X-Y、X-Y-X、X-Y-X-Y、X-Y-X-Y-Xなどを有するファルネセンインターポリマーが得られるように、ファルネセンインターポリマー鎖に沿って交互に分布している。一部の実施形態では、各Xは、本明細書に開示している式AxByまたはAxByCzを有するものである。一部の特定の実施形態では、該ファルネセンインターポリマーは、ファルネセンと少なくとも1つのビニルモノマーから誘導されるものである。一部の実施形態では、本明細書に開示するファルネセンインターポリマー中のファルネセンの量は、該ファルネセンインターポリマーの総量に対して約1.5モルより多い、約2.0モルより多い、約2.5モルより多い、約5モルより多い、約10モルより多い、約15モルより多い、または約20モルより多い。他の実施形態では、本明細書に開示するファルネセンインターポリマー中のファルネセンの量は、該ファルネセンインターポリマーの総量に対して約90モルより少ない、約80モルより少ない、約70モルより少ない、約60モルより少ない、約50モルより少ない、約40モルより少ない、または約30モルより少ない。一部の実施形態では、本明細書に開示するファルネセンインターポリマー中のビニルモノマーの量は、該ファルネセンインターポリマーの総量に対して約1.5モルより多い、約2.0モルより多い、約2.5モルより多い、約5モルより多い、約10モルより多い、約15モルより多い、または約20モルより多い。他の実施形態では、本明細書に開示するファルネセンインターポリマー中のビニルモノマーの量は、該ファルネセンインターポリマーの総量に対して約90モルより少ない、約80モルより少ない、約70モルより少ない、約60モルより少ない、約50モルより少ない、約40モルより少ない、または約30モルより少ない。一部の特定の実施形態では、本明細書に開示するファルネセンインターポリマー中のビニルモノマーに対するファルネセンのモルパーセント比すなわち、X:Yのモルパーセント比は約1:5~約100:1である。他の実施形態では、X:Yのモルパーセント比は約1:4~約100:1;約1:3.5~約100:1、約1:3~約100:1、約1:2.5~約100:1、または約1:2~約100:1である。一部の実施形態では、mは1以上であり、X:Yのモルパーセント比は約1:4~約100:1である。一部の特定の実施形態では、本明細書に開示するポリファルネセン中の式IまたはIIまたはこれらの組合せの量は、ポリファルネセンの総重量に対して約85wt以下、約80wt以下、約70wt以下、約60wt以下、または約50wt以下である。他の実施形態では、本明細書に開示するポリファルネセン中の式IIIまたはIVの量は、ポリファルネセンの総重量に対して少なくとも約10wt、少なくとも約15wt、少なくとも約20wt、少なくとも約25wt、少なくとも約30wt、少なくとも約40wt、少なくとも約50wt、少なくとも約60wt、少なくとも約70wt、少なくとも約75wt、少なくとも約80wt、少なくとも約85wt、少なくとも約90wt、少なくとも約95wt、または少なくとも約99wtである。さらなる実施形態では、本明細書に開示するポリファルネセン中の式IIの量は、ポリファルネセンの総重量に対して約1wt~約99wt、約5wt~約99wt、約10wt~約99wt、または約15wt~約99wtである。なおさらなる実施形態では、本明細書に開示するポリファルネセン中の式IVの量は、ポリファルネセンの総重量に対して約0.1wt以下、約0.5wt以下、約1wt以下、約2wt以下、または約3wt以下である。一部の実施形態では、本明細書に開示するポリファルネセンは、式I、II、IIIまたはIVを実質的に含有していないものである。一部の特定の実施形態では、本明細書に開示するポリファルネセン中の式V、VI、VIIまたはVIIIの量は、ポリファルネセンの総重量に対して約1wt以下、約5wt以下、約10wt以下、約20wt以下、約30wt以下、約40wt以下、約50wt以下、約60wt以下、約70wt以下、約80wt以下、または約90wt以下である。他の実施形態では、本明細書に開示するポリファルネセン中の式V、VI、VIIまたはVIIIの量は、ポリファルネセンの総重量に対して少なくとも約1wt、少なくとも約2wt、少なくとも約3wt、少なくとも約5wt、少なくとも約10wt、少なくとも約20wt、少なくとも約30wt、少なくとも約40wt、少なくとも約50wt、少なくとも約60wtである。さらなる実施形態では、本明細書に開示するポリファルネセン中の式V、VI、VIIまたはVIIIの量は、ポリファルネセンの総重量に対して約1wt~約99wt、約5wt~約99wt、約10wt~約99wt、または約15wt~約99wtである。一部の実施形態では、本明細書に開示するポリファルネセンは、式V、VI、VIIまたはVIIIを実質的に含有していないものである。ビニル基すなわち、-CH=CH2を含み、ファルネセンと共重合性である任意の化合物が、本明細書に開示するファルネセンインターポリマーの作製のためのビニルモノマーとして使用され得る。本明細書に開示する有用なビニルモノマーとしては、エチレンすなわち、CH2=CH2が挙げられる。一部の特定の実施形態では、ビニルモノマーは、式XV:を有するものであり、式中、R5、R6、R7およびR8の各々は、独立して、H、オルガニル基または官能基である。一部の実施形態では、式IXまたはXVのR5、R6、R7およびR8のうち少なくとも1つはオルガニル基である。さらなる実施形態では、オルガニル基は、ヒドロカルビル、置換ヒドロカルビル、ヘテロシクリルまたは置換ヘテロシクリルである。一部の特定の実施形態では、式IXまたはXVのR5、R6、R7およびR8の各々は、独立して、H、アルキル、シクロアルキル、アリール、アルケニル、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである。他の実施形態では、式IXまたはXVのR5、R6、R7およびR8の各々は、独立して、H、アルキル、シクロアルキル、アリール、シクロアルケニル、アルキニル、ヘテロシクリル、アルコキシ、アリールオキシ、カルボキシ、アルコキシカルボニル、アミノカルボニル、アルキルアミノカルボニル、ジアルキルアミノカルボニル、アシルオキシ、ニトリルまたはハロである。一部の特定の実施形態では、式IXまたはXVのR5がアリールであり;R6、R7およびR8の各々がHである。さらなる実施形態では、式IXまたはXVのR5がフェニルであり;R6、R7およびR8の各々がHである。一部の特定の実施形態では、式IXまたはXVのR5、R6、R7およびR8のうち少なくとも1つがHである。他の実施形態では、式IXまたはXVのR5、R6、R7およびR8の各々がHである。さらなる実施形態では、式IXまたはXVのR5がヒドロカルビルであり;R6、R7およびR8の各々がHである。なおさらなる実施形態では、該ヒドロカルビルは、アルキル、シクロアルキルまたはアリールである。なおさらなる実施形態では、式IXまたはXVのR5、R6、R7およびR8のうちいずれも、アルケニル、シクロアルケニルまたはアルキニルでない、またはこれらを含むものでない。なおさらなる実施形態では、式IXまたはXVのR5、R6、R7およびR8のうちいずれも、ヒドロカルビル、置換ヒドロカルビル、ヘテロシクリルまたは置換ヘテロシクリルでない、またはこれらを含むものでない。一部の特定の実施形態では、式IXまたはXVのR5、R6、R7およびR8のうち少なくとも1つは、ハロ、O、N、S、Pまたはこれらの組合せを含む官能基である。好適な官能基の非限定的な一例としては、ヒドロキシ、アルコキシ、アリールオキシ、ニトロ、チオール、チオエーテル、イミン、シアノ、アミド、ホスホナト-P=OO-アルキル2、-P=OO-アリール2、または-P=OO-アルキルO-アリール、ホスフィナト-P=OO-アルキルアルキル、-P=OO-アリールアルキル、-P=OO-アルキルアリール、または-P=OO-アリールアリール、カルボキシル、無水物、チオカルボニル、スルホニル-S=O2アルキル、または-S=O2アリール、スルホンアミド-SO2NH2、-SO2NHアルキル、-SO2NHアリール、-SO2Nアルキル2、-SO2Nアリール2、または-SO2Nアリールアルキル、ケトン、アルデヒド、エステル、オキソ、エポキシ、グリシジル、アミノ例えば、第一級、第二級もしくは第三級アミノ、例えば、-NH2、-NHアルキル、-Nアルキル2、-NHアリール、-Nアルキルアリール、-Nアリール2、-CO2CH3、-CONH2、-OCH2CONH2、-OCHF2、-OCF3、-CHO、-COアルキル、-COアリール、-CO2アルキル、または-CO2アリールが挙げられる。一部の実施形態では、該官能基は、ヒドロキシ、カルボキシル、アミノ、エポキシ、グリシジル、無水物、アルコキシカルボニル、アミノカルボニル、アルキルアミノカルボニル、ジアルキルアミノカルボニルもしくはアシルオキシである、またはこれらを含むものである。他の実施形態では、式IXまたはXVのR5、R6、R7およびR8のうちいずれも、官能基でない、または官能基を含むものでない。他の実施形態では、式IXまたはXVのR5、R6、R7およびR8のうちいずれも、ヒドロキシ、カルボキシル、アミノ、エポキシ、グリシジル、無水物、アルコキシカルボニル、アミノカルボニル、アルキルアミノカルボニル、ジアルキルアミノカルボニルもしくはアシルオキシでない、またはこれらを含むものでない。一部の実施形態では、ビニルモノマーは、置換または非置換オレフィン、例えば、エチレンもしくはスチレン、ハロゲン化ビニル、ビニルエーテル、アクリロニトリル、アクリル酸エステル、メタクリル酸エステル、アクリルアミド、メタクリルアミドまたはこれらの組合せである。他の実施形態では、ビニルモノマーは、エチレン、α-オレフィンまたはこれらの組合せである。好適なα-オレフィンの非限定的な一例としては、スチレン、プロピレン、1-ブテン、1-ヘキセン、1-オクテン、4-メチル-1-ペンテン、ノルボルネン、1-デセン、1,5-ヘキサジエンおよびこれらの組合せが挙げられる。一部の実施形態では、ビニルモノマーは、アリール、例えば、スチレン、α-メチルスチレン、またはジビニルベンゼンである。さらなる例としては、米国特許第7,041,761号これは、引用により本明細書に組み込まれるに開示されたものなどの官能化ビニルアリールが挙げられる。一部の実施形態では、本明細書に開示するファルネセンインターポリマーは、少なくとも1種類のファルネセンと少なくとも1種類のオレフィンモノマーから誘導されるものである。オレフィンは、少なくとも1つの炭素-炭素二重結合を有する不飽和炭化水素系化合物をいう。一部の特定の実施形態では、オレフィンは共役ジエンである。触媒の選択に応じて、任意のオレフィンが本発明の実施形態に使用され得る。好適なオレフィンの非限定的な一例としては、ビニル性不飽和を含むC2~20脂肪族およびC8~20芳香族化合物、ならびに環状化合物シクロブテン、シクロペンテン、ジシクロペンタジエン、およびノルボルネン、例えば限定されないが、5位と6位がC1~20ヒドロカルビルまたはシクロヒドロカルビル基で置換されたノルボルネンなどが挙げられる。好適なオレフィンの他の非限定的な例としては、かかるオレフィンの混合物、ならびにかかるオレフィンとC4~40ジオレフィン化合物との混合物が挙げられる。好適なオレフィンモノマーまたはα-オレフィンモノマーの非限定的な一例としては、スチレン、エチレン、プロピレン、イソブチレン、1-ブテン、1-ペンテン、1-ヘキセン、1-ヘプテン、1-オクテン、1-ノネン、1-デセン、および1-ドデセン、1-テトラデセン、1-ヘキサデセン、1-オクタデセン、1-エイコセン、3-メチル-1-ブテン、3-メチル-1-ペンテン、4-メチル-1-ペンテン、4,6-ジメチル-1-ヘプテン、4-ビニルシクロヘキセン、ビニルシクロヘキサン、ノルボルナジエン、エチリデンノルボルネン、シクロペンテン、シクロヘキセン、ジシクロペンタジエン、シクロオクテン、C4~40ジエン、例えば限定されないが、1,3-ブタジエン、1,3-ペンタジエン、1,4-ヘキサジエン、1,5-ヘキサジエン、1,7-オクタジエン、1,9-デカジエン、他のC4~40α-オレフィンなどが挙げられる。一部の特定の実施形態では、オレフィンモノマーは、プロピレン、1-ブテン、1-ペンテン、1-ヘキセン、1-オクテンまたはこれらの組合せである。本明細書に開示するファルネセンインターポリマーは、ファルネセンとスチレンから誘導されるものであってもよい。該ファルネセンインターポリマーは、さらに、少なくとも1種類のC2~20オレフィン、少なくとも1種類のC4~18ジオレフィン、少なくとも1種類のアルケニルベンゼンまたはこれらの組合せを含むものであってもよい。ファルネセンとの重合に有用な好適な不飽和コモノマーとしては、例えば、エチレン性不飽和モノマー、ポリエン共役または非共役ジエンなど、アルケニルベンゼンなどが挙げられる。かかるコモノマーの例としては、エチレン、C2~20オレフィン、例えば、プロピレン、イソブチレン、1-ブテン、1-ヘキセン、1-ペンテン、4-メチル-1-ペンテン、1-ヘプテン、1-オクテン、1-ノネン、1-デセンなどが挙げられる。他の好適なモノマーとしては、スチレン、ハロ置換またはアルキル置換スチレン、ビニルベンゾシクロブタン、1,4-ヘキサジエン、1,7-オクタジエン、ならびにシクロアルケンシクロペンテン、シクロヘキセンおよびシクロオクテンなどが挙げられる。適当な非共役ジエンモノマーの一例は、6~15個の炭素原子を有する直鎖、分枝鎖または環状炭化水素ジエンであり得る。好適な非共役ジエンの非限定的な一例としては、直鎖の非環式ジエン1,4-ヘキサジエン、1,6-オクタジエン、1,7-オクタジエン、1,9-デカジエンなど、分枝鎖の非環式ジエン5-メチル-1,4-ヘキサジエン;3,7-ジメチル-1,6-オクタジエン;3,7-ジメチル-1,7-オクタジエンなど、およびジヒドロミルセンmyriceneとジヒドロオシメンocineneの混合異性体、単環の脂環式ジエン1,3-シクロペンタジエン;1,4-シクロヘキサジエン;1,5-シクロオクタジエンおよび1,5-シクロドデカジエンなど、ならびに多環の脂環式縮合環および橋状結合環のジエン、例えば、テトラヒドロインデン、メチルテトラヒドロインデン、ジシクロペンタジエン、ビシクロ-2,2,1-ヘプタ-2,5-ジエン;アルケニル、アルキリデン、シクロアルケニルおよびシクロアルキリデンノルボルネン、例えば、5-メチレン-2-ノルボルネンMNB;5-プロペニル-2-ノルボルネン、5-イソプロピリデン-2-ノルボルネン、5-4-シクロペンテニル-2-ノルボルネン、5-シクロヘキシリデン-2-ノルボルネン、5-ビニル-2-ノルボルネン、およびノルボルナジエンが挙げられる。EPDMの調製に典型的に使用されるジエンのうち、特に好ましいジエンは、1,4-ヘキサジエンHD、5-エチリデン-2-ノルボルネンENB、5-ビニリデン-2-ノルボルネンVNB、5-メチレン-2-ノルボルネンMNB、およびジシクロペンタジエンDCPDである。一部の特定の実施形態では、該ジエンは5-エチリデン-2-ノルボルネンENBまたは1,4-ヘキサジエンHDである。他の実施形態では、該ファルネセンインターポリマーは、ポリエン例えば、ジエン、トリエン、テトラエンなどから誘導されるものでない。一部の実施形態では、該ファルネセンインターポリマーは、ファルネセン、スチレン、およびC2~20オレフィンのインターポリマーである。好適なオレフィンの非限定的な一例としては、エチレン、プロピレン、イソブチレン、1-ブテン、1-ペンテン、1-ヘキセン、4-メチル-1-ペンテン、および1-オクテンが挙げられる。一部の実施形態では、本明細書に開示するファルネセンインターポリマーは、エチレンから誘導されるものでない。一部の実施形態では、本明細書に開示するファルネセンインターポリマーは、1種類以上のC2~20オレフィンから誘導されるものでない。一部の特定の実施形態では、ビニルモノマーはテルペンを含まない。他の実施形態では、ビニルモノマーは、イソプレン、ジペンテン、α-ピネン、β-ピネン、テルピノレン、リモネンジペンテン、テルピネン、ツジェン、サビネン、3-カレン、カンフェン、カジネン、カリオフィレン、ミルセン、オシメン、セドレン、ビサルボンbisalbone、ビサルボン、ビサルボン、ジンギベレン、フムレン、シトロネロール、リナロール、ゲラニオール、ネロール、イプセノール、テルピネオール、D-テルピネオール-4、ジヒドロカルベオール、ネロリドール、フェルネソール、ユーデスモール、シトラール、D-シトロネラール、カルボン、D-プレゴン、ピペリトン、カルベノン、ビサボレン、セリネン、サンタレン、ビタミンA、アビエチン酸またはこれらの組合せから選択されるテルペンを含まない。さらなる実施形態では、ビニルモノマーはイソプレンを含まない。一部の実施形態では、本明細書に開示するファルネセンインターポリマーはランダムインターポリマーである。他の実施形態では、本明細書に開示するファルネセンインターポリマーは、XとYがランダムに分布しているランダムインターポリマーである。一部の特定の実施形態では、本明細書に開示するファルネセンインターポリマーは交互インターポリマーである。他の実施形態では、本明細書に開示するファルネセンインターポリマーは、XとYが交互に分布している交互インターポリマーである。一部の実施形態では、該ファルネセンインターポリマーは、Xを含む1つ以上の第1ブロックとYを含む1つ以上の第2ブロックを有するブロックインターポリマーである。他の実施形態では、Xを含む第1ブロックが1つ、およびYを含む第2ブロックが2つ存在し、第1ブロックは2つの第2ブロックの間に存在している。さらなる実施形態では、Yはスチレンに由来するものである。一部の実施形態では、該ファルネセンブロックインターポリマーは、ポリスチレン-ポリファルネセンジブロックポリファルネセン、ポリスチレン-ポリファルネセン-ポリスチレントリブロックポリファルネセンまたはこれらの組合せである。一部の実施形態では、式AまたはA’のmとnの和は、約50より大きい、約100より大きい、約150より大きい、約200より大きい、約250より大きい、約300より大きい、約500より大きい、約750より大きい、約1000より大きい、または約2000より大きい。一部の特定の実施形態では、本明細書に開示するポリファルネセンの数平均分子量Mn、重量平均分子量Mw、または粘度平均分子量Mzは、約60,000ダルトンより大きい、約100,000ダルトンより大きい、200,000ダルトンより大きい、300,000ダルトンより大きい、約500,000ダルトンより大きい、750,000ダルトンより大きい、1,000,000ダルトンより大きい、1,500,000ダルトンより大きい、または2,000,000ダルトンより大きい。他の実施形態では、本明細書に開示するポリファルネセンのMn、MwまたはMzは、約10,000,000ダルトンより小さい、5,000,000ダルトンより小さい、1,000,000ダルトンより小さい、約750,000ダルトンより小さい、または500,000ダルトンより小さい。一部の実施形態では、本明細書に開示するポリファルネセンは、ASTMD7426-08標題StandardTestMethodforAssignmentoftheDSCProcedureforDeterminingTgofaPolymeroranElastomericCompoundこれは、引用により本明細書に組み込まれるに従って測定したとき、少なくとも-55°Cより低い、-60°Cより低い、-65°Cより低い、-70°Cより低い、または-75°Cより低いガラス転移温度Tgを有する。ファルネセンを重合または共重合させることができる任意の触媒が本明細書に開示するポリファルネセンの作製に使用され得る。好適な触媒の非限定的な一例としては、有機リチウム試薬、チーグラーナッタ触媒、カミンスキー触媒および他のメタロセン触媒が挙げられる。一部の実施形態では、該触媒はチーグラーナッタ触媒、カミンスキー触媒、メタロセン触媒またはこれらの組合せである。一部の実施形態では、該触媒に、さらに共触媒を含めてもよい。さらなる実施形態では、共触媒は、金属の水素化物、アルキルもしくはアリールまたはこれらの組合せである。なおさらなる実施形態では、金属はアルミニウム、リチウム、亜鉛、スズ、カドミウム、ベリリウムまたはマグネシウムである。一部の実施形態では、該触媒は有機リチウム試薬である。オレフィンを重合させる触媒としての機能を果たし得る任意の有機リチウム試薬が、本明細書において使用され得る。好適な有機リチウム試薬の非限定的な一例としては、n-ブチルリチウム、sec-ブチルリチウムまたはtert-ブチルリチウムが挙げられる。好適なルイス塩基の非限定的な一例としては、TMEDA、PMDTAまたはスパルテインが挙げられる。有機リチウム試薬の一例は、ZviRappoportら,TheChemistryofOrganolithiumCompounds,パート12004および第2巻2006ともに、引用により本明細書に組み込まれるに開示されている。一部の実施形態では、該触媒は、有機リチウム試薬とルイス塩基の混合物である。有機リチウム試薬を崩壊させて、これを、より可溶性およびより反応性にし得る任意のルイス塩基が、本明細書において使用され得る。崩壊される有機リチウム試薬は、一般的に、1個より多くの炭素原子に配位している1個のリチウムと、1個より多くのリチウム原子に配位している1個の炭素を有するものである。好適なルイス塩基の非限定的な一例としては、1,2-ビスジメチルアミノエタンテトラメチルエチレンジアミンまたはTMEDAとしても知られている、N,N,N’,N’,N-ペンタメチルジエチレントリアミンPMDTA、スパルテインおよびこれらの組合せが挙げられる。一部の実施形態では、該触媒はチーグラーナッタ触媒である。一般的に、チーグラーナッタ触媒は不均一系であっても均一系であってもよい。一部の実施形態では、本明細書に開示するポリファルネセンの重合に使用されるチーグラーナッタ触媒は、不均一系チーグラーナッタ触媒である。有用なチーグラーナッタ触媒の一例は、J.Boor,Ziegler-NattaCatalystsandPolymerizations,SaundersCollegePublishing,pp.1-6871979;およびMalcolmP.Stevens,PolymerChemistry,anIntroduction,第3版,OxfordUniversityPress,pp.236-2451999ともに、引用により本明細書に組み込まれるに開示されている。不均一系チーグラーナッタ触媒は、一般的に、周期表の1第IV~VIII族の元素を含む遷移金属化合物;および2第I~III族の金属を含む有機金属化合物を含むものである。該遷移金属化合物は触媒と称されるが、有機金属化合物は共触媒または活性剤とみなされる。該遷移金属化合物は、一般的に、金属と1個以上のアニオンおよび配位子を含むものである。好適な金属の非限定的な一例としては、チタン、バナジウム、クロム、モリブデン、ジルコニウム、鉄およびコバルトが挙げられる。好適なアニオンまたは配位子の非限定的な一例としては、ハライド、オキシハライド、アルコキシ、アセチルアセトニル、シクロペンタジエニル、およびフェニルが挙げられる。有機金属錯体をイオン化させて活性なオレフィン重合触媒を生成させ得る任意の共触媒または活性剤が、本明細書において使用され得る。一般的に、金属アルミニウム、リチウム、亜鉛、スズ、カドミウム、ベリリウム、およびマグネシウムなどの有機金属共触媒は、水素化物、アルキルまたはアリールである。好適な共触媒の非限定的な一例としては、アルモキサンメチルアルモキサンMAO、PMAO、エチルアルモキサン、ジイソブチルアルモキサン、アルキルアルミニウム化合物トリメチルアルミニウム、トリエチルアルミニウム、ジエチルアルミニウムクロリド、トリメチルアルミニウム、トリイソブチルアルミニウム、トリオクチルアルミニウム、ジエチル亜鉛、ジi-ブチル亜鉛、ジn-ヘキシル亜鉛、およびエチル亜鉛t-ブトキシドなどが挙げられる。他の適当な共触媒としては、非求核性アニオンを含有している酸塩が挙げられる。このような化合物は、一般的に、ホウ素またはアルミニウムに結合しているバルキーな配位子からなるものである。かかる化合物の非限定的な一例としては、リチウムテトラキスペンタフルオロフェニルボレート、リチウムテトラキスペンタフルオロフェニルアルミネート、アニリニウムテトラキスペンタフルオロフェニルボレートなどが挙げられる。また、好適な共触媒の非限定的な一例としては有機ボランも挙げられ、これは、ホウ素と、1つ以上のアルキル、アリールまたはアラルキル基とを含むものである。好適な共触媒の他の非限定的な例としては、置換および非置換のトリアルキルおよびトリアリールボラン、例えば、トリスペンタフルオロフェニルボラン、トリフェニルボラン、トリ-n-オクチルボランなどが挙げられる。これらおよび他の適当なホウ素含有共触媒または活性剤は、米国特許第5,153,157号、同第5,198,401号、および同第5,241,025号ともに、引用により本明細書に組み込まれるに記載されている。一部の特定の実施形態では、チーグラーナッタ触媒を、支持体物質に含浸させてもよい。適当な支持体物質の一例は、MalcolmP.Stevens,PolymerChemistry,anIntroduction,第3版,OxfordUniversityPress,p.2511999これは、引用により本明細書に組み込まれるに開示されている。支持体物質は、一般的に、オレフィン重合反応に不活性または実質的に不活性な物質である。好適な支持体物質の非限定的な例としては、MgCl2、MgO、アルミナ活性アルミナおよびマイクロゲルアルミナ、シリカ、マグネシア、ケイソウ土、フラー土、クレイ、アルミナシリケート、多孔質希土類のハロゲン化物およびオキシハロゲン化物oxylalide、ならびにこれらの組合せが挙げられる。支持体物質は、S.Brunauer,P.H.Emmett,およびE.Teller,JournaloftheAmericanChemicalSociety,60,3091938これは、引用により本明細書に組み込まれるに記載された表面積を測定するBETブルナウアー‐エメット‐テラー法で測定したとき、約5m2/g~約450m2/gの表面積を有するものであり得る。一部の実施形態では、支持体物質の表面積は約10m2/g~約350m2/gである。さらなる実施形態では、支持体物質の表面積は約25m2/g~約300m2/gである。支持体物質は、約20~約300ミクロン、約20~約250ミクロン、約20~約200ミクロン、約20~約150ミクロン、約20~約120ミクロン、約30~約100ミクロン、または約30~約90ミクロンの範囲の平均粒径を有するものであり得る。支持体物質の圧密化または充填tampedした嵩密度は、約0.6~約1.6g/cc、約0.7~約1.5g/cc、約0.8~約1.4g/cc、または約0.9~約1.3g/ccで異なり得る。一部の特定の実施形態では、本明細書において使用される触媒は、カミンスキー触媒均一系チーグラーナッタ触媒としても知られているである、または該触媒を含むものである。カミンスキー触媒は、本明細書に開示するポリファルネセンなどの特異な構造および物性を有するポリオレフィンを作製するために使用され得る。カミンスキー触媒または均一系チーグラーナッタ触媒の一例は、MalcolmP.Stevens,PolymerChemistry,anIntroduction,第3版,OxfordUniversityPress,pp.245-2511999;ならびにJohnScheirsおよびWalterKaminsky,Metallocene-BasedPolyolefins:Preparation,Properties,andTechnology,第1巻,Wiley2000ともに、引用により本明細書に組み込まれるに開示されている。一部の実施形態では、本明細書に開示するポリファルネセンの作製に適したカミンスキー触媒は、フェロセン環構造間に挟まれた遷移金属原子を含むものである。他の実施形態では、カミンスキー触媒は式Cp2MX2で表されるものであり得、式中、Mは遷移金属例えば、Zr、TiまたはHfであり;Xは、ハロゲン例えば、Cl、アルキルまたはこれらの組合せであり;Cpはフェロセニル基である。さらなる実施形態では、カミンスキー触媒は、式XXVI:を有するものであり、式中、Zは、任意選択の二価の橋絡基、通常、CCH32、SiCH32、またはCH2CH2であり;RはHまたはアルキルであり;Mは遷移金属例えば、Zr、TiまたはHfであり;Xはハロゲン例えば、Cl、アルキルまたはこれらの組合せである。カミンスキー触媒の非限定的な一例は、式XXVII~XXIX:式中、Mは、Zr、HfまたはTiであるを有するものである。一部の実施形態では、共触媒がカミンスキー触媒とともに使用される。共触媒は、本明細書に開示した任意の共触媒であり得る。一部の特定の実施形態では、共触媒はメチルアルミノキサンMAOである。MAOは、一般式CH3AlOn式中、nは1~10であるを有するオリゴマー化合物である。MAOは、いくつかの役割を果たすものであり得る:塩素原子をメチル基と置き換えることにより、メタロセン前駆物質をアルキル化する;触媒性の活性イオン対Cp2MCH3/MAO-ここで、カチオン部分が、重合を担っていると考えられており、MAO-は、弱い配位アニオンとしての機能を果たしているを生成させる。MAOの非限定的な一例としては、式XXX~XXXI:が挙げられる。一部の特定の実施形態では、本明細書に開示するポリファルネセンの作製の触媒は、メタロセン触媒である、または該触媒を含むものである。メタロセン触媒の一例は、TaeOanAhnら,ModificationofaZiegler-Nattacatalystwithametallocenecatalystanditsolefinpolymerizationbehavior,PolymerEngineeringandScience,397,p.12571999;ならびにJohnScheirsおよびWalterKaminsky,Metallocene-BasedPolyolefins:Preparation,Properties,andTechnology,第1巻,Wiley2000ともに、引用により本明細書に組み込まれるに開示されている。他の実施形態では、メタロセン触媒は、遷移金属NiおよびPdなどを含む遷移金属中心と、アルファ-ジイミンまたはジケチミンを含むバルキーな中性配位子とを有する錯体を含むものである。さらなる実施形態では、メタロセン触媒は、式XXXII:式中、Mは、NiまたはPdであるを有するものである。一部の実施形態では、本明細書において使用される触媒は、モノアニオン性二座配位子を有するメタロセン触媒である、または該触媒を含むものである。かかるメタロセン触媒の非限定的な一例は、構造XXXIII:を有するものである。他の実施形態では、本明細書において使用される触媒は、鉄を含み、ピリジルを2つのイミン基間に組み込まれて三座配位子がもたらされたメタロセン触媒である、または該触媒を含むものである。かかるメタロセン触媒の非限定的な一例は、構造XXXIV:を有するものである。一部の実施形態では、本明細書において使用される触媒は、ジルコニウムベースのサリチルイミン触媒系を含むメタロセン触媒である、または該触媒を含むものである。かかるメタロセン触媒の非限定的な一例は、構造XXXV:を有するものである。一部の実施形態では、本明細書に開示するファルネセンホモポリマーは、a単純糖または非発酵性の炭素供給源から微生物を使用することによりファルネセンを作製する工程;およびb該ファルネセンを本明細書に開示する触媒の存在下で重合させる工程を含む方法によって調製される。一部の特定の実施形態では、本明細書に開示するポリファルネセンは、a単純糖または非発酵性の炭素供給源から微生物を使用することによりファルネセンを作製する工程;およびb該ファルネセンと少なくとも1種類のビニルモノマーを、本明細書に開示する触媒の存在下で共重合させる工程を含む方法によって調製される。一部の実施形態では、本明細書に開示するポリファルネセンは、β-ファルネセンを触媒の存在下で重合させることにより調製され、ここで、ポリファルネセン中の該シス-1,4-微細構造の量は、ポリファルネセンの総重量に対して約80wt以下、約75wt以下、約70wt以下、約65wt以下、または約60wt以下である。一部の実施形態では、β-ファルネセンをビニルモノマーと共重合させて、ファルネセンコポリマーを形成させる。他の実施形態では、ビニルモノマーはスチレンである。さらなる実施形態では、該ファルネセンコポリマーはブロックコポリマーである。一部の特定の実施形態では、本明細書に開示するポリファルネセンは、α-ファルネセンを触媒の存在下で重合させることにより調製され、ここで、ポリファルネセン中の該シス-1,4-微細構造の量は、ポリファルネセンの総重量に対して約1wt~約99wt、約10wt~約99wt、約20wt~約99wt、約30wt~約99wt、約40wt~約99wt、約50wt~約99wt、約1wt~約99wt、約1wt~約90wt、約1wt~約80wt、約1wt~約70wt、または約1wt~約60wtである。一部の実施形態では、α-ファルネセンをビニルモノマーと共重合させて、ファルネセンコポリマーを形成させる。他の実施形態では、ビニルモノマーはスチレンである。さらなる実施形態では、該ファルネセンコポリマーはブロックコポリマーである。一部の実施形態では、本明細書に開示するポリファルネセンを、当業者に知られた任意の水素化薬剤によって一部または完全に水素化してもよい。例えば、飽和ポリファルネセンは、a本明細書に開示するファルネセンを本明細書に開示する触媒の存在下で重合させ、ポリファルネセンを形成させること;およびb該ポリファルネセン中の二重結合の少なくとも一部を水素化試薬の存在下で水素化させることにより調製され得る。一部の実施形態では、ファルネセンを本明細書に開示するビニルモノマーと共重合させ、ファルネセンコポリマーを形成させる。他の実施形態では、ビニルモノマーはスチレンである。さらなる実施形態では、該ファルネセンコポリマーはブロックコポリマーである。なおさらなる実施形態では、ファルネセンは、α-ファルネセンまたはβ-ファルネセンまたはこれらの組合せである。一部の特定の実施形態では、水素化試薬は、水素化触媒の存在下の水素である。一部の実施形態では、水素化触媒は、Pd、Pd/C、Pt、PtO2、RuPPh32Cl2、ラネーニッケルまたはこれらの組合せである。一実施形態では、該触媒はPd触媒である。別の実施形態では、該触媒は5Pd/Cである。さらなる実施形態では、該触媒は、高圧反応槽内での10Pd/Cであり、水素化反応を完了するまで進行させる。一般的に、完了後、反応混合物は洗浄され、濃縮され、乾燥され、対応する水素化生成物が得られ得る。あるいはまた、C=C結合をC-C結合に還元することができる任意の還元剤が使用され得る。例えば、ポリファルネセンをヒドラジンで、触媒5-エチル-3-メチルルミフラビニウムパークロレートlumiflaviniumperchlorateなどの存在下、酸素雰囲気で処理することによって水素化すると、対応する水素化生成物が得られ得る。ヒドラジンでの還元反応は、Imadaら,J.Am.Chem.Soc.,127,14544-145452005これは、引用により本明細書に組み込まれるに開示されている。一部の実施形態では、本明細書に開示するポリファルネセンのC=C結合の少なくとも一部が対応するC-C結合に、触媒および水素の存在下、室温での水素化によって還元される。他の実施形態では、式I’~III’、V’~VII’およびXI~XIVならびにその立体異性体の1つ以上のC=C結合の少なくとも一部が対応するC-C結合に、触媒および水素の存在下、室温での水素化によって還元される。さらなる実施形態では、水素化触媒は10Pd/Cである。一部の特定の実施形態では、ビニルモノマーはスチレンである。一部の実施形態では、ファルネセンは、α-ファルネセンまたはβ-ファルネセンまたはこれらの組合せである。他の実施形態では、ファルネセンは、微生物を使用することにより調製される。さらなる実施形態では、ファルネセンは、単純糖または非発酵性の炭素供給源から誘導されるものである。ファルネセンファルネセンは、任意の供給源から誘導されたものであってもよく、当業者に知られた任意の方法により調製されるものであってもよい。一部の実施形態では、ファルネセンは、化学的供給源例えば、石油もしくは石炭から誘導されるもの、または化学合成法によって得られるものである。他の実施形態では、ファルネセンは、石油またはコールタールの分別蒸留によって調製されるものである。さらなる実施形態では、ファルネセンは、任意の既知の化学合成法によって調製されるものである。適当な化学合成法の非限定的な一例としては、AnetE.F.L.J.,SynthesisofE,Z-α-,Z,Z-α-,andZ-β-farnesene,Aust.J.Chem.,2310,2101-21081970これは、引用により本明細書に組み込まれるの論文に記載されたピリジン中での塩化ホスホリルによるネロリドールの脱水が挙げられる。一部の実施形態では、ファルネセンは、多種多様な植物、例えば、Copaiferalangsdorfii、針葉樹、およびトウダイグサ;昆虫、例えば、キアゲハ、ハムシ、シロアリ、およびマツハバチ;ならびに海洋生物、例えば、藻類、海綿動物、珊瑚、軟体動物、および魚類によって生成され得る天然に存在しているテルペンから得られ得る、または誘導され得るものである。また、CopaiferalangsdorfiiまたはCopaiferaの木は、ディーゼルの木および灯油の木としても知られている。これは、現地語で多くの名前がある例えば、kupa’y、cabismo、およびcopauva。Copaiferaの木では、大量のテルペン炭化水素がその木や葉に生成され得る。一般的に、あるCopaiferaの木は、1年間に約30~約40リットルのテルペン油を生成することができる。また、テルペン油は針葉樹およびトウダイグサからも得られ得る。針葉樹は、植物部門のマツ植物門または毬果植物に属しており、一般的に、円錐形で常緑の葉をつけるcone-bearing種子植物であり維管束組織を有する。針葉樹のほとんどは樹木であるが、一部の針葉樹は低潅木であり得る。好適な針葉樹の非限定的な一例としては、ヒマラヤスギ、サイプレスcypresses、アメリカトガサワラ、モミ属、セイヨウネズ、カウリスkauris、カラマツ、マツ、セコイア、トウヒ、およびイチイが挙げられる。また、トウダイグサは、ユーホルビアとしても知られており、世界中に非常に多様な植物属が存在し、トウダイグサ科Euphorbiaceaeに属する。約2160の種からなるトウダイグサは、植物界の中で最も大きな属の1つである。ファルネセンは、テルペンと称される大きな化合物類型の一部であるセスキテルペンである。大きくて多様な炭化水素類型であるテルペンとしては、ヘミテルペン、モノテルペン、セスキテルペン、ジテルペン、セスタテルペン、トリテルペン、テトラテルペン、およびポリテルペンが挙げられる。その結果、ファルネセンは、本発明における使用のためにテルペン油から単離または誘導され得る。一部の特定の実施形態では、ファルネセンは生物学的供給源から誘導されるものである。他の実施形態では、ファルネセンは、容易に入手可能で再生可能な炭素供給源から得られ得るものである。さらなる実施形態では、ファルネセンは、ファルネセンを作製することができる細胞を炭素供給源と、ファルネセンの作製に適した条件下で接触させることにより調製されるものである。1種類以上のイソプレノイド化合物に変換され得る任意の炭素供給源が、本明細書において使用され得る。一部の実施形態では、炭素供給源は、糖または非発酵性の炭素供給源である。糖は、当業者に知られた任意の糖であり得る。一部の特定の実施形態では、糖は、単糖、二糖、多糖またはこれらの組合せである。他の実施形態では、糖は単純糖単糖または二糖である。好適な単糖の非限定的な一例としては、グルコース、ガラクトース、マンノース、フルクトース、リボースおよびこれらの組合せが挙げられる。好適な二糖の非限定的な一例としては、スクロース、ラクトース、マルトース、トレハロース、セロビオースおよびこれらの組合せが挙げられる。さらに他の実施形態では、単純糖simplesugarはスクロースである。一部の特定の実施形態では、該バイオbioengineered燃料成分は多糖から得られ得るものである。好適な多糖の非限定的な一例としては、デンプン、グリコーゲン、セルロース、キチンおよびこれらの組合せが挙げられる。ファルネセンの作製に適した糖は、多種多様な農作物または供給源において見出され得る。好適な農作物または供給源の非限定的な一例としては、サトウキビ、バガス、ミスカンタス、テンサイ、モロコシ、穀実用モロコシ、スイッチグラス、大麦、麻、ケナフ、ジャガイモ、サツマイモ、キャッサバ、ヒマワリ、果物、糖蜜、乳清または脱脂乳、トウモロコシ、ワラ、穀類、小麦、木材、紙、麦わら、綿、多くの型のセルロース廃棄物、および他のバイオマスが挙げられる。特定の実施態様において、好適な穀類又は源には、サトウキビ、テンサイ、及びトウモロコシがある。一部の特定の実施形態では、適当な農作物または供給源としては、サトウキビ、テンサイおよびトウモロコシが挙げられる。他の実施形態では、糖供給源はサトウキビの搾汁または糖蜜である。非発酵性の炭素供給源は、生物体によってエタノールに変換され得ない炭素供給源である。好適な非発酵性の炭素供給源の非限定的な一例としては、アセテートおよびグリセロールが挙げられる。一部の特定の実施形態では、ファルネセンは、C15イソプレノイドの生物学的製造が可能な施設内で調製され得る。該施設は、微生物を使用してC15イソプレノイドα-ファルネセン、β-ファルネセン、ネロリドールまたはファルネソールなどを調製するのに有用な任意の構造を備えたものであり得る。一部の実施形態では、生物学的施設は本明細書に開示する1つ以上の細胞を含む。他の実施形態では、生物学的施設は細胞培養物を含み、該細胞培養物は、その総重量に対して少なくとも約1wt、少なくとも約5wt、少なくとも約10wt、少なくとも約20wt、または少なくとも約30wtの量の少なくともC15イソプレノイドを含む。さらなる実施形態では、生物学的施設は、本明細書に記載の1つ以上の細胞を含む醗酵槽を備えている。細胞または細菌に対してこれらが成長または繁殖できる安定で最適な環境を提供し得る任意の醗酵槽が、本明細書において使用され得る。一部の実施形態では、醗酵槽は、本明細書に開示する1つ以上の細胞を含む培養物を含む。他の実施形態では、醗酵槽は、ファルネシルピロリン酸FPPを生物学的に製造することができる細胞培養物を含む。さらなる実施形態では、醗酵槽は、イソペンテニル二リン酸IPPを生物学的に製造することができる細胞培養物を含む。一部の特定の実施形態では、醗酵槽は、細胞培養物を含み、該細胞培養物は、その総重量に対して少なくとも約1wt、少なくとも約5wt、少なくとも約10wt、少なくとも約20wt、または少なくとも約30wtの量の少なくともC15イソプレノイドを含む。該施設は、さらに、C15イソプレノイドα-ファルネセン、β-ファルネセン、ネロリドールまたはファルネソールなどから該燃料成分または燃料添加剤を製造することができる任意の構造を備えていてもよい。該構造は、ネロリドールまたはファルネソールを脱水してα-ファルネセンまたはβ-ファルネセンにするための反応器を備えたものであり得る。当業者に知られた条件下でアルコールをアルケンに変換させるために使用され得る任意の反応器が、本明細書において使用され得る。該反応器に本明細書に開示する脱水触媒を含めてもよい。一部の実施形態では、該構造は、さらに、混合機、容器、および脱水工程由来の脱水生成物の混合物を含むものであり得る。生合成によるC15イソプレノイド化合物の作製方法は、米国特許第7,399,323号;米国特許出願公開番号US2008/0274523;ならびにPCT公開公報番号WO2007/140339およびWO2007/139924これらは、引用により本明細書に組み込まれるに開示されている。α-ファルネセンα-ファルネセンは、その構造はであり、種々の生物学的供給源、例えば限定されないが、アリのデュフール腺およびリンゴや西洋ナシの皮の被膜に見出される。生化学的には、α-ファルネセンは、FPPからα-ファルネセンシンターゼによって作製される。かかる酵素をコードしている好適なヌクレオチド配列の非限定的な一例としては、DQ309034;Pyruscommuniscultivard’AnjouおよびAY182241;Malusdomesticaが挙げられる。Pechouusら,Planta2191:84-942004を参照されたい。β-ファルネセンβ-ファルネセンは、その構造はであり、種々の生物学的供給源、例えば限定されないが、アブラムシおよび精油中ハッカ油などに見出される。野生のイモなどの一部の植物では、β-ファルネセンは天然の防虫剤として合成される。生化学的には、β-ファルネセンは、FPPからβ-ファルネセンシンターゼによって作製される。かかる酵素をコードしている好適なヌクレオチド配列の非限定的な一例としては、AF024615;MenthaxpiperitaおよびAY835398;Artemisiaannuaが挙げられる。Picaudら,Phytochemistry669:961-9672005を参照されたい。ファルネソールファルネソールは、その構造はであり、種々の生物学的供給源、例えば、昆虫ならびにシトロネラソウ、ネロリ、シクラメン、レモングラス、チュベローズおよびバラの精油中に見出される。生化学的には、ファルネソールは、FPPからファルネソールシンターゼなどのヒドロキシラーゼによって作製される。かかる酵素をコードしている好適なヌクレオチド配列の非限定的な一例としては、AF529266;ZeamaysおよびYDR481C;Saccharomycescerevisiaeが挙げられる。Song,L.,AppliedBiochemistryandBiotechnology128:149-1582006を参照されたい。ネロリドールネロリドールは、その構造はであり、ペルビオールとしても知られており、種々の生物学的供給源、例えば、ネロリ、ショウガ、ジャスミン、ラベンダー、ティーツリー、およびレモングラスの精油中に見出される。生化学的には、ネロリドールは、FPPからネロリドールシンターゼなどのヒドロキシラーゼによって作製される。かかる酵素をコードしている適当なヌクレオチド配列の非限定的な一例としては、ZeamaysのAF529266トウモロコシ;遺伝子tps1が挙げられる。本明細書に開示するファルネソールおよびネロリドールは、脱水剤または酸触媒での脱水によってα-ファルネセン、β-ファルネセンまたはこれらの組合せに変換され得る。アルコールをアルケンに変換できる任意の脱水剤または酸触媒が、本明細書において使用され得る。好適な脱水剤または酸触媒の非限定的な一例としては、塩化ホスホリル、無水塩化亜鉛、リン酸および硫酸が挙げられる。ポリファルネセンの作製の一般手順ファルネセンの重合またはビニルコモノマーとのファルネセンの共重合は、広い温度範囲で行なうことができる。一部の特定の実施形態では、重合温度は、約-30°C~約280°C、約30°C~約180°C、または約60°C~約100°Cである。ビニルコモノマーの分圧は、約15psig0.1MPa~約50,000psig245MPa、約15psig0.1MPa~約25,000psig172.5MPa、約15psig0.1MPa~約10,000psig69MPa、約15psig0.1MPa~約5,000psig34.5MPaまたは約15psig0.1MPa~約1,000psig6.9MPaの範囲であり得る。本明細書に開示するポリファルネセンの作製に使用される触媒の濃度は、多くの要素に依存する。一部の実施形態では、該濃度は、約0.01マイクロモル/リットル~約100マイクロモル/リットルの範囲である。重合時間は、方法の型、触媒濃度および他の要素に依存する。一般的に、重合時間は数分以内~数時間である。ファルネセンホモポリマーの溶液重合手順の非限定的な一例の概要を以下に示す。反応器内これは、任意選択で窒素またはアルゴン雰囲気下にしてもよいで、ファルネセンβ-ファルネセンなどを溶媒シクロヘキサンなどに添加すると溶液が形成され得る。この溶液を、乾燥剤例えば、モレキュラーシーブス上で乾燥させてもよい。本明細書に開示する触媒有機リチウム試薬および/またはルイス塩基などを反応器内に添加してもよく、次いで、反応器を、全部または大部分のファルネセンが消費されるまで高温に加熱する。次いで、ファルネセンホモポリマーを反応混合物から沈殿させ、真空炉内で乾燥させ得る。ファルネセンインターポリマーの溶液重合手順の非限定的な一例の概要を以下に示す。反応器内任意選択で窒素またはアルゴン雰囲気下で、ファルネセンβ-ファルネセンなどを溶媒シクロヘキサンなどに添加するとファルネセン溶液が形成され得る。このファルネセン溶液を、乾燥剤例えば、モレキュラーシーブス上で乾燥させてもよい。第2の反応器内で任意選択で窒素またはアルゴン雰囲気下、スチレンのシクロヘキサン溶液10を同様に調製し、乾燥剤例えば、モレキュラーシーブス上で乾燥させる。スチレンを、触媒有機リチウム試薬などによって高温で、全部または大部分のスチレンが消費されるまで重合させる。次いで、ファルネセン溶液をこの第2の反応器に移す。反応液を、全部または大部分のファルネセンが消費されるまで反応させる。続いて、ジクロロシランカップリング剤例えば、ジクロロジメチルシラン1,2-ジクロロエタン中を次いで、この第2の反応器に添加し、ポリファルネセンを形成させる。変性ポリファルネセン本明細書に開示するポリファルネセンは、そのポリマー構造内に、少なくとも1つの官能基を有する少なくとも1種類の改質剤を組み込み、変性ポリファルネセンを形成させることにより改質され得る。本明細書に開示する縮合重合体の1つ以上の反応性末端基と反応し得る任意の官能基が、本明細書において使用され得る。一部の実施形態では、該官能基は、ヒドロキシ、カルボキシル、アミノ、エポキシ、グリシジル、無水物またはこれらの組合せである、またはこれらを含むものである。一部の特定の実施形態では、変性ポリファルネセンは、本明細書に開示するポリファルネセンを少なくとも1種類の改質剤と、グラフト開始剤または放射線またはこれらの組合せの存在下で反応させることにより調製される。ポリファルネセンを架橋させるための本明細書に開示する任意の放射線が、本明細書において使用され得る。ポリファルネセンを架橋させるための本明細書に開示する任意のフリーラジカル開始剤が、グラフト開始剤として使用され得る。一部の特定の実施形態では、グラフト開始剤は、ジアルキルペルオキシド、ジアシルペルオキシド、ペルオキシエステル、ペルオキシケトン、アゾビスイソブチロニトリルまたはこれらの組合せである。他の実施形態では、グラフト開始剤は、ベンゾイルペルオキシド、ジクミルペルオキシド、ジラウリルペルオキシド、tert-ブチルペルオキシアセテート、アゾビスイソブチロニトリルまたはこれらの組合せである。少なくとも1つの二重結合と、少なくとも1つの官能基を有する本明細書に開示する任意の化合物が、変性ポリファルネセンの調製のための改質剤として使用され得る。一部の実施形態では、改質剤は、式XVI、XVII、XVIII、XIXまたはXX:を有するものであり、式中、Q1およびQ6の各々は、独立して、O、S、NR23またはN-Q7であり;Q2、Q3、Q4およびQ5の各々は、独立して、ハロ、Q8、NR24R25、OR26またはO-Q8であり;Q7およびQ8は、それぞれ、下記の式:を有するものであり、式中、kは1~約10の整数であり;Q9は、OH、NH2、NHR30、カルボキシル、エポキシまたはグリシジルであり;R9~R30の各々は、独立して、H、C1~20アルキル、C1~20アルケニル、C1~20アルキニル、シクロアルキル、アリール、アラルキル、アルカリール、OH、NH2、カルボキシル、エポキシもしくはグリシジルであるか、またはR19とR22が一緒に-CH2m-基式中、mは、1~約6の整数であるを形成しており、ここで、該C1~20アルキル、C1~20アルケニル、C1~20アルキニル、シクロアルキル、アリール、アラルキル、アルカリール、エポキシ、グリシジルおよび-CH2m-の各々は、任意選択的に置換されている。一部の特定の実施形態では、改質剤は式XVIを有するものである。式XVIを有する改質剤の非限定的な一例としては、マレイミド、マレイン酸無水物、シトラコン酸無水物、イタコン酸無水物およびこれらの組合せが挙げられる。一部の実施形態では、式XVIを有する改質剤から調製される変性ポリファルネセンは、式XXI:を有するものであり、式中、R9、R10およびQ1は本明細書において規定したとおりであり、は、式Aを有するポリファルネセンである。一部の実施形態では、改質剤は、式Aの式I~VIIIのうちの1つに結合される。他の実施形態では、改質剤は、式AのR1、R2、R3およびR4のうちの1つに結合される。一部の実施形態では、改質剤は式XVIIを有するものである。式XVIIを有する改質剤の非限定的な一例としては、メサコン酸、マレイン酸、フマル酸、塩化マレニル、マレイン酸モノメチル、マレイン酸ジメチル、マレイン酸グリシジル、マレイン酸ジプロピル、マレイン酸ジイソブチル、マレイン酸ジヘキシル、マレイン酸ジベンジル、マレイン酸p-クロロフェニルメチル、マレイン酸フェニルエチル、マレイン酸ジシクロペンチルおよびこれらの組合せが挙げられる。一部の実施形態では、式XVIIを有する改質剤から調製される変性ポリファルネセンは、式XXII:を有するものであり、式中、R11、R12、Q2およびQ3は本明細書において規定したとおりであり、は、式Aを有するポリファルネセンである。一部の実施形態では、改質剤は、式Aの式I~VIIIのうちの1つに結合される。他の実施形態では、改質剤は、式AのR1、R2、R3およびR4のうちの1つに結合される。一部の特定の実施形態では、改質剤は式XVIIIを有するものである。式XVIIIを有する改質剤の非限定的な一例としては、メタクリル酸、アクリル酸、イタコン酸、2-ヒドロキシエチルメタクリレート、2-ヒドロキシプロピルメタクリレート、3-ヒドロキシプロピルメタクリレート、3-ヒドロキシブチルメタクリレート、4-ヒドロキシブチルメタクリレート、2-ヒドロキシエチルメタクリレートのカプロラクトン付加物、2-ヒドロキシエチルメタクリレートのエチレンオキシド付加物、2-ヒドロキシエチルメタクリレートのプロピレンオキシド付加物、2-ヒドロキシエチルアクリレート、2-ヒドロキシプロピルアクリレート、3-ヒドロキシプロピルアクリレート、3-ヒドロキシブチルアクリレート、4-ヒドロキシブチルアクリレート、2-ヒドロキシエチルアクリレートのカプロラクトン付加物、2-ヒドロキシエチルアクリレートのエチレンオキシド付加物、2-ヒドロキシエチルアクリレートのプロピレンオキシド付加物、2-ヒドロキシエチルクロトネート、2-ヒドロキシプロピルクロトネート、3-ヒドロキシプロピルクロトネート、3-ヒドロキシブチルクロトネート、4-ヒドロキシブチルクロトネート、5-ヒドロキシペンチルクロトネート、6-ヒドロキシヘキシルクロトネート、グリシジルメタクリレート、グリシジルアクリレート、グリシジルエタクリレート、3,4-エポキシシクロヘキシルメチルメタクリレート、3,4-エポキシシクロヘキシルメチルアクリレートおよびこれらの組合せが挙げられる。一部の実施形態では、式XVIIIを有する改質剤から調製される変性ポリファルネセンは、式XXIIIA、XXIIIBまたはこれらの組合せ:を有するものであり、式中、R13、R14、R15およびQ4は本明細書において規定したとおりであり、は、式Aを有するポリファルネセンである。一部の実施形態では、改質剤は、式Aの式I~VIIIのうちの1つに結合される。他の実施形態では、改質剤は、式AのR1、R2、R3およびR4のうちの1つに結合される。一部の実施形態では、改質剤は式XIXを有するものである。式XIXを有する改質剤の非限定的な一例としては、アリルアルコール、ヒドロキシメチルビニルエーテル、ヒドロキシエチルビニルエーテル、ヒドロキシプロピルビニルエーテル、ヒドロキシブチルビニルエーテル、ヒドロキシペンチルビニルエーテル、ヒドロキシヘキシルビニルエーテル、ヒドロキシヘプチルビニルエーテル、ヒドロキシシクロヘキシルビニルエーテル、アリルグリシジルエーテル、p-グリシジルオキシスチレン、p-グリシジルオキシ-α-メチルスチレン、p-3,4-エポキシシクロヘキシルメチルオキシスチレン、p-3,4-エポキシシクロヘキシルメチルオキシ-α-メチルスチレン、グリシジルエチレン、3,4-エポキシシクロヘキシルメチルエチレン、グリシジルビニルエーテル、3,4-エポキシシクロヘキシルメチルビニルエーテル、3,4-エポキシシクロヘキシルメチルアリルエーテルおよびこれらの組合せが挙げられる。一部の実施形態では、式XIXを有する改質剤から調製される変性ポリファルネセンは、式XXIVA、XXIVBまたはこれらの組合せ:を有するものであり、式中、R16、R17、R18およびQ5は本明細書において規定したとおりであり、は、式Aを有するポリファルネセンである。一部の実施形態では、改質剤は、式Aの式I~VIIIのうちの1つに結合される。他の実施形態では、改質剤は、式AのR1、R2、R3およびR4のうちの1つに結合される。一部の特定の実施形態では、改質剤は式XXを有するものである。式XXを有する改質剤の非限定的な一例としては、ビシクロ[2,2,2]-オクタ-5-エン-2,3-ジカルボン酸無水物、ビシクロ[2,2,1]ヘプタ-5-エン-2,3-ジカルボン酸無水物およびこれらの組合せが挙げられる。一部の実施形態では、式XXを有する改質剤から調製される変性ポリファルネセンは、式XXV:を有するものであり、式中、R19、R20、R21、R22およびQ6は本明細書において規定したとおりであり、は、式Aを有するポリファルネセンである。一部の実施形態では、改質剤は、式Aの式I~VIIIのうちの1つに結合される。他の実施形態では、改質剤は、式AのR1、R2、R3およびR4のうちの1つに結合される。一部の実施形態では、ポリファルネセンと改質剤との反応は、グラフト開始剤の存在下、約25°C~約300°Cの温度で行なわれる。他の実施形態では、反応温度は約25°C~約250°C、約25°C~約200°C、約25°C~約150°C、約50°C~約300°C、約50°C~約250°C、約50°C~約200°C、約50°C~約150°C、約50°C~約140°C、約50°C~約130°C、約50°C~約120°C、または約50°C~約110°Cである。変性ポリファルネセンに存在させる官能基の量は、ポリファルネセン:改質剤の比重量基準に応じて異なり得る。一部の実施形態では、ポリファルネセン:改質剤の比は、約100,000:1~約100:10、約100,000:1~約100:5、約100,000:1~約100:4、約100,000:1~約100:3、約100,000:1~約100:2、約100,000:1~約100:1、約100,000:1~約100:0.5、約100,000:1~約100:0.25、約100,000:1~約100:0.2、または約100,000:1~約100:0.1重量基準である。一部の特定の実施形態では、該官能基は、ポリファルネセンの総重量に対して少なくとも約0.1wt、少なくとも約0.2wt、少なくとも約0.3wt、少なくとも約0.4wt、または少なくとも約0.5wtの量で存在させる。他の実施形態では、該官能基は、ポリファルネセンの総重量に対して約10wt以下、約5wt以下、約4wt以下、約3wt以下、約2wt以下、約1wt以下、約0.5wt以下、約0.25wt以下、または約0.1wt以下の量で存在させる。ポリファルネセンと改質剤の反応は、溶媒中または溶融状態で行なわれ得る。一部の実施形態では、該反応は、溶媒中で下記の一般手順に従って行なわれる。本明細書に開示するポリファルネセン約250重量部と改質剤約0.1重量部~約25重量部を、約5000mlの溶媒クロロベンゼンおよびキシレンなどに添加する。得られた混合物を、次いで、約25°C~溶媒の沸点までの温度で撹拌し、反応体の溶液を形成する。次いで、グラフト開始剤ベンゾイルペルオキシドまたはジクミルペルオキシドなど約0.1重量部~約2.5重量部を含む該溶媒の溶液約750mlを、該反応体の溶液に約1時間~約16時間にわたって滴下した後、反応混合物を、約30°C~溶媒の沸点までの温度で約1時間~約16時間加熱する。反応混合物を冷溶媒アセトンなどに注入することにより、変性ポリファルネセンが得られる。変性ポリファルネセンを濾別し、洗浄し、乾燥させる。一部の特定の実施形態では、ポリファルネセンと改質剤の反応は、溶融状態で、下記の一般手順に従って行なわれる。本明細書に開示するポリファルネセン約250重量部、改質剤約0.1重量部~約25重量部、グラフト開始剤ベンゾイルペルオキシドまたはジクミルペルオキシドなど約0.1重量部~約2.5重量部を混合機内で混合する。得られた混合物を、押出機内で、約50~200rpmのスクリュー速度および約100°C~約300°Cの範囲のバレル部温度プロフィールにて押し出す。押出物を水中でクエンチし、ペレット化し、ペレット形態の変性ポリファルネセンを形成する。変性ポリファルネセンを含むグラフトコポリマーグラフトコポリマーは、本明細書に開示する変性ポリファルネセンを本明細書に開示する縮合重合体と、約50°C~約400°Cの温度で反応させることにより調製され得る。一部の実施形態では、反応温度は約50°C~約350°C、約50°C~約300°C、約50°C~約250°C、約100°C~約400°C、約100°C~約350°C、約100°C~約300°C、約100°C~約250°C、約100°C~約200°C、約150°C~約400°C、約150°C~約350°C、または約150°C~約300°Cである。この反応は、酸性触媒または塩基性触媒によって触媒され得る。変性ポリファルネセンと縮合重合体の反応は、溶媒中または溶融状態で行なわれ得る。一部の実施形態では、該反応は、溶媒中で下記の一般手順に従って行なわれる。本明細書に開示する変性ポリファルネセン約100重量部と縮合重合体約10重量部~約1000重量部を、溶媒ケトン、アルコール、エーテル、ジメチルホルムアミドおよびジメチルスルホキシドなどに添加する。反応混合物を、約50°C~溶媒の沸点までの温度で約1時間~約24時間加熱する。反応混合物を水に注入することにより、グラフトコポリマーが得られる。グラフトコポリマーを濾別し、洗浄し、乾燥させる。一部の特定の実施形態では、変性ポリファルネセンと縮合重合体の反応は、溶融状態で、下記の一般手順に従って行なわれる。本明細書に開示する変性ポリファルネセン約100重量部と縮合重合体約10重量部~約1000重量部を混合機内で混合する。得られた混合物を、押出機内で、約50~200rpmのスクリュー速度および約150°C~約400°Cの範囲のバレル部温度プロフィールにて押し出す。押出物を水中でクエンチし、ペレット化し、ペレット形態のグラフトコポリマーを形成する。一部の実施形態では、縮合重合体は、ポリエステル、ポリカーボネート、ポリアミド、ポリエーテル、フェノール-ホルムアルデヒド樹脂、尿素-ホルムアルデヒド樹脂、メラミン-ホルムアルデヒド樹脂またはこれらの組合せである。他の実施形態では、縮合重合体は、ポリエステル、ポリカーボネート、ポリアミドまたはこれらの組合せである。一部の特定の実施形態では、縮合重合体はポリエステル、例えば、ヒドロキシル末端ポリエステル、カルボキシル末端ポリエステルまたはエポキシ末端ポリエステルである。他の実施形態では、ポリエステルはポリエチレンテレフタレート、例えば、ヒドロキシル末端ポリエチレンテレフタレート、カルボキシル末端ポリエチレンテレフタレートまたはエポキシ末端ポリエチレンテレフタレートである。一部の特定の実施形態では、縮合重合体はポリカーボネート、例えば、ヒドロキシル末端ポリカーボネートまたはエポキシ末端ポリカーボネートである。一部の実施形態では、縮合重合体はポリアミド、例えば、アミノ末端ポリアミド、カルボキシル末端ポリアミドまたはエポキシ末端ポリアミドである。一部の特定の実施形態では、縮合重合体は、少なくともヒドロキシ末端基を含むものである。他の実施形態では、縮合重合体はヒドロキシル末端縮合重合体、例えば、ヒドロキシル末端ポリエステル、ヒドロキシル末端ポリカーボネート、ヒドロキシル末端ポリエーテル、ヒドロキシル末端フェノール-ホルムアルデヒド樹脂、ヒドロキシル末端尿素-ホルムアルデヒド樹脂またはヒドロキシル末端メラミン-ホルムアルデヒド樹脂である。市販されているか、または当該技術分野で知られた任意のヒドロキシル末端縮合重合体が、本明細書において使用され得る。一部の特定の実施形態では、該グラフトコポリマーは、本明細書に開示するヒドロキシル末端縮合重合体を、式中のQ1がOである式XXIの変性ポリファルネセン;または式中のQ2とQ3の少なくとも一方がQ8、OR26もしくはO-Q8であり、ここで、Q8のQ9はカルボキシル、エポキシもしくはグリシジルである式XXIIの変性ポリファルネセン;または式中のQ4がQ8、OR26もしくはO-Q8であり、ここで、Q8のQ9はカルボキシル、エポキシもしくはグリシジルである式XXIIIAもしくはXXIIIBの変性ポリファルネセン;または式中のQ5がQ8またはO-Q8であり、ここで、Q8のQ9はカルボキシル、エポキシもしくはグリシジルである式XXIVAまたはXXIVBの変性ポリファルネセン;または式中のQ6がOである式XXVの変性ポリファルネセンと反応させることにより調製される。この反応は、エステル化またはエステル交換反応を促進させるための当業者に知られた任意の酸性触媒または塩基性触媒によって触媒され得る。一部の実施形態では、縮合重合体は、少なくともアミノ末端基を含むものである。他の実施形態では、縮合重合体はアミノ末端ポリアミドである。市販されているか、または当該技術分野で知られた任意のアミノ末端縮合重合体が、本明細書において使用され得る。一部の特定の実施形態では、該グラフトコポリマーは、本明細書に開示するアミノ末端縮合重合体を、式中のQ1がOである式XXIの変性ポリファルネセン;または式中のQ2とQ3の少なくとも一方がQ8、OHまたはO-Q8であり、ここで、Q8のQ9はカルボキシル、エポキシもしくはグリシジルである式XXIIの変性ポリファルネセン;または式中のQ4がQ8またはO-Q8であり、ここで、Q8のQ9はカルボキシル、エポキシもしくはグリシジルである式XXIIIAもしくはXXIIIBの変性ポリファルネセン;または式中のQ5がQ8またはO-Q8であり、ここで、Q8のQ9はカルボキシル、エポキシもしくはグリシジルである式XXIVAまたはXXIVBの変性ポリファルネセン;または式中のQ6がOである式XXVの変性ポリファルネセンと反応させることにより調製される。この反応は、アミド反応を促進させるための当業者に知られた任意の酸性触媒または塩基性触媒によって触媒され得る。一部の特定の実施形態では、縮合重合体は、少なくともカルボキシル末端基を含むものである。他の実施形態では、縮合重合体はカルボキシル末端縮合重合体、例えば、カルボキシルアミド反応カルボキシル末端ポリアミドである。市販されているか、または当該技術分野で知られた任意のカルボキシル末端縮合重合体が、本明細書において使用され得る。一部の特定の実施形態では、該グラフトコポリマーは、本明細書に開示するカルボキシル末端縮合重合体を、式中のQ2とQ3の少なくとも一方がQ8またはO-Q8であり、ここで、Q8のQ9はOH、エポキシもしくはグリシジルである式XXIIの変性ポリファルネセン;または式中のQ4がQ8またはO-Q8であり、ここで、Q8のQ9はOH、エポキシもしくはグリシジルである式XXIIIAもしくはXXIIIBの変性ポリファルネセン;または式中のQ5がQ8またはO-Q8であり、ここで、Q8のQ9はOH、エポキシもしくはグリシジルである式XXIVAまたはXXIVBの変性ポリファルネセンと反応させることにより調製される。この反応は、エステル化反応またはエステル交換反応またはカルボン酸基とエポキシ基の反応を促進させるための当業者に知られた任意の酸性触媒または塩基性触媒によって触媒され得る。一部の特定の実施形態では、縮合重合体は、少なくともエポキシ末端基を含むものである。他の実施形態では、縮合重合体はエポキシ末端縮合重合体、例えば、エポキシ末端ポリエステル、エポキシ末端ポリカーボネート、エポキシ末端ポリアミド、エポキシ末端ポリエーテル、エポキシ末端フェノール-ホルムアルデヒド樹脂、エポキシ末端尿素-ホルムアルデヒド樹脂またはエポキシ末端メラミン-ホルムアルデヒド樹脂である。市販されているか、または当該技術分野で知られた任意のエポキシ末端縮合重合体が、本明細書において使用され得る。一部の特定の実施形態では、該グラフトコポリマーは、本明細書に開示するエポキシ末端縮合重合体を、式中のQ2とQ3の少なくとも一方がQ8、NHR25、OHまたはO-Q8であり、ここで、Q8のQ9はOH、NH2、NHR30もしくはカルボキシルである式XXIIの変性ポリファルネセン;または式中のQ4がQ8、NHR25、OHまたはO-Q8であり、ここで、Q8のQ9はOH、NH2、NHR30もしくはカルボキシルである式XXIIIAもしくはXXIIIBの変性ポリファルネセン;または式中のQ5がQ8、NHR25、OHまたはO-Q8であり、ここで、Q8のQ9はOH、NH2、NHR30もしくはカルボキシルであり、R24とR26の各々がHである式XXIVAまたはXXIVBの変性ポリファルネセンと反応させることにより調製される。この反応は、エポキシ基とヒドロキシ、アミノまたはカルボキシル基との反応を促進させるための当業者に知られた任意の酸性触媒または塩基性触媒によって触媒され得る。当業者には、ポリファルネセンと縮合重合体を含むグラフトコポリマーが、1つ以上のビニル基を含む変性縮合重合体を本明細書に開示するポリファルネセンと、フリーラジカル開始剤または本明細書に開示するグラフト改質剤の存在下で反応させることによっても調製され得ることが認識され得よう。該反応は、溶媒中または溶融状態で行なわれ得る。変性縮合重合体は、市販品で得られるものであってもよく、ビニル基を有する適当な改質剤を該縮合重合体に必要とされるコモノマーと共重合させることにより調製されるものであってもよい。一部の実施形態では、改質剤は、改質剤ポリエステルを作製するためのビニル基を有するジオールまたはジカルボン酸であり得る。一部の特定の実施形態では、改質剤は、改質剤ポリアミドを作製するためのビニル基を有するジアミンまたはジカルボン酸であり得る。一部の実施形態では、改質剤は、改質剤ポリカーボネートを作製するためのビニル基を有するジオールであり得る。一部の特定の実施形態では、改質剤は、改質剤ポリエーテルを作製するためのビニル基を有するジオールであり得る。一部の実施形態では、改質剤は、改質剤フェノール-ホルムアルデヒド樹脂を作製するためのビニル基を有するフェノール化合物であり得る。一部の特定の実施形態では、改質剤は、改質剤メラミン-ホルムアルデヒド樹脂を作製するためのビニル基を有するメラミン化合物であり得る。一部の実施形態では、改質剤は、改質剤尿素-ホルムアルデヒド樹脂を作製するためのビニル基を有する尿素化合物であり得る。一部の特定の実施形態では、ビニル基は任意選択的に置換されている。一部の実施形態では、ビニル基はアクリレート、メタクリレート、-CH=CH2、アリルまたはこれらの組合せである。グラフトコポリマー組成物本明細書に開示するグラフトコポリマーは、有用な組成物またはグラフトコポリマー組成物を調製するために使用され得る。一部の実施形態では、グラフトコポリマー組成物はポリファルネセンと添加剤を含むものである。他の実施形態では、グラフトコポリマー組成物は、ポリファルネセンと第2ポリマーを含むものである。一部の特定の実施形態では、グラフトコポリマー組成物は、該グラフトコポリマー、添加剤および第2ポリマーを含むものである。一部の特定の実施形態では、グラフトコポリマー組成物は添加剤または第2ポリマーを含まないものである。第2ポリマーは、ビニルポリマーもしくはコポリマー、非ビニルポリマーもしくはコポリマー、またはこれらの組合せであり得る。ビニルポリマーおよびコポリマーの非限定的な一例は、MalcolmP.Stevens,PolymerChemistry,anIntroduction,第3版,OxfordUniversityPress,pp.17-21および167-2791999これは,引用により本明細書に組み込まれるに開示されている。好適な第2ポリマーの非限定的な一例としては、ポリオレフィン、ポリウレタン、ポリエステル、ポリアミド、スチレン系ポリマー、フェノール系樹脂、ポリアクリレート、ポリメタクリレートまたはこれらの組合せが挙げられる。一部の特定の実施形態では、グラフトコポリマー:第2ポリマーの比は約1:99~約99:1、約1:50~約50:1、約1:25~約25:1または約1:10~約10:1である。一部の実施形態では、第2ポリマーはポリオレフィン例えば、ポリエチレン、ポリプロピレン、エチレン/α-オレフィンインターポリマー、エチレンとプロピレンのコポリマー、およびエチレンと酢酸ビニルEVAのコポリマー、ポリウレタン、ポリエステル、ポリアミド、スチレン系ポリマー例えば、ポリスチレン、ポリアクリロニトリル-ブタジエン-スチレン、ポリスチレン-ブタジエン-スチレンなど、フェノール系樹脂、ポリアクリレート、ポリメタクリレートまたはこれらの組合せである。一部の実施形態では、第2ポリマーは、ポリエチレン、ポリプロピレン、ポリスチレン、エチレンと酢酸ビニルのコポリマー、ポリアクリロニトリル-ブタジエン-スチレン、ポリスチレン-ブタジエン-スチレンまたはこれらの組合せである。第2ポリマーを、グラフトコポリマー組成物に添加する前に該グラフトコポリマーとブレンドしてもよい。一部の実施形態では、第2ポリマーは、該グラフトコポリマーと予備ブレンドせずに、グラフトコポリマー組成物に直接添加される。グラフトコポリマー組成物中の該グラフトコポリマー:第2ポリマーEVAなどの重量比は、約1:99~約99:1、約1:50~約50:1、約1:25~約25:1、約1:10~約10:1、約1:9~約9:1、約1:8~約8:1、約1:7~約7:1、約1:6~約6:1、約1:5~約5:1、約1:4~約4:1、約1:3~約3:1、約1:2~約2:1、約3:7~約7:3または約2:3~約3:2であり得る。一部の実施形態では、第2ポリマーはポリオレフィンである。該グラフトコポリマーと一部または完全に適合性である任意のポリオレフィンが使用され得る。好適なポリオレフィンの非限定的な例としては、ポリエチレン;ポリプロピレン;ポリブチレン例えば、ポリブテン-1;ポリペンテン-1;ポリヘキセン-1;ポリオクテン-1;ポリデセン-1;ポリ-3-メチルブテン-1;ポリ-4-メチルペンテン-1;ポリイソプレン;ポリブタジエン;ポリ-1,5-ヘキサジエン;オレフィンから誘導されるインターポリマー;オレフィンと他のポリマーポリ塩化ビニル、ポリスチレン、ポリウレタンなどから誘導されるインターポリマー;およびその混合物が挙げられる。一部の実施形態では、該ポリオレフィンはホモポリマー、例えば、ポリエチレン、ポリプロピレン、ポリブチレン、ポリペンテン-1、ポリ-3-メチルブテン-1、ポリ-4-メチルペンテン-1、ポリイソプレン、ポリブタジエン、ポリ-1,5-ヘキサジエン、ポリヘキセン-1、ポリオクテン-1およびポリデセン-1である。好適なポリエチレンの非限定的な一例としては、超低密度ポリエチレンULDPE、線状の低密度ポリエチレンLLDPE、低密度ポリエチレンLDPE、中密度ポリエチレンMDPE、高密度ポリエチレンHDPE、高分子量高密度ポリエチレンHMW-HDPE、超高分子量ポリエチレンUHMW-PEおよびこれらの組合せが挙げられる。ポリプロピレンの非限定的な一例としては、低密度ポリプロピレンLDPP、高密度ポリプロピレンHDPP、高融点強度ポリプロピレンHMS-PPおよびこれらの組合せが挙げられる。一部の実施形態では、第2ポリマーは、高融点強度ポリプロピレンHMS-PP、低密度ポリエチレンLDPEまたはこれらの組合せであるか、またはこれらを含むものである。任意選択で、本明細書に開示する組成物には、グラフトコポリマー組成物の加工性、外観、物理的、化学的および/または機械的性質を改善および/または制御する目的のための少なくとも別の添加剤を含める。一部の実施形態では、該組成物は添加剤を含まないものである。当業者に知られた任意のプラスチック用添加剤が、本明細書に開示する組成物において使用され得る。好適な添加剤の非限定的な例としては、可塑剤、油類、ワックス、酸化防止剤、UV安定剤、着色剤または顔料、充填剤、流動助剤、カップリング剤、架橋剤、界面活性剤、溶媒、およびこれらの組合せが挙げられる。一部の特定の実施形態では、添加剤は可塑剤、例えば、鉱油、液状ポリブテンまたはこれらの組合せである。添加剤の総量は、グラフトコポリマー組成物の総重量に対して約0より多くから約80、約0.001~約70、約0.01~約60、約0.1~約50、約1~約40、または約10~約50の範囲であり得る。各添加剤の量は、グラフトコポリマー組成物の総重量に対して約0より多くから約25、約0.001~約20、約0.01~約15、約0.1~約10、約0.1~約5、または約0.1~約2.5の範囲であり得る。ポリマー用添加剤の一例は、ZweifelHansら,PlasticsAdditivesHandbook,HanserGardnerPublications,Cincinnati,Ohio,第5版2001これは、引用によりその全体が本明細書に組み込まれるに記載されている。任意選択で、本明細書に開示する組成物に粘着剤を含めてもよい。粘着剤の非限定的な一例としては、天然および改質した樹脂;天然もしくは改質したロジンのグリセロールもしくはペンタエリスリトールのエステル;天然naturedテルペンのコポリマーもしくはターポリマー;ポリテルペン樹脂もしくは水素化ポリテルペン樹脂;フェノール系改質テルペン樹脂もしくはその水素化誘導体;脂肪族もしくは脂環式の炭化水素樹脂もしくはその水素化誘導体;芳香族炭化水素樹脂もしくはその水素化誘導体;芳香族改質脂肪族もしくは脂環式炭化水素樹脂もしくはその水素化誘導体;またはこれらの組合せが挙げられる。一部の特定の実施形態では、粘着剤は、ASTM28-67これは、引用により本明細書に組み込まれるに従って測定したとき、60°C以上、70°C以上、75°C以上、80°C以上、85°C以上、90°C以上または100°C以上の環球式RB軟化点を有するものである。一部の特定の実施形態では、粘着剤は、ASTM28-67に従って測定したとき80°C以上のRB軟化点を有するものである。一部の特定の実施形態では、本明細書に開示する組成物中の粘着剤の量は、該組成物の総重量に対して約0.1wt~約70wt、約0.1wt~約60wt、約1wt~約50wt、または約0.1wt~約40wtまたは約0.1wt~約30wtまたは約0.1wt~約20wt、または約0.1wt~約10wtである。他の実施形態では、本明細書に開示する組成物中の粘着剤の量は、該組成物の総重量に対して約1wt~約70wt、約5wt~約70wt、約10wt~約70wt、約15wt~約70wt、約20wt~約70wt、または約25wt~約70wtである。任意選択で、本明細書に開示する組成物にワックス、例えば、石油ワックス、低分子量ポリエチレンもしくはポリプロピレン、合成ワックス、ポリオレフィンワックス、蜜蝋、植物性ワックス、ダイズワックス、ヤシ蝋、キャンドルワックス、または25°Cより高い融点を有するエチレン/α-オレフィンインターポリマーを含めてもよい。一部の特定の実施形態では、ワックスは、約400~約6,000g/モルの数平均分子量を有する低分子量のポリエチレンまたはポリプロピレンである。ワックスは、全組成物の約10~約50または20~約40重量基準で存在させ得る。任意選択で、本明細書に開示する組成物に可塑剤を含めてもよい。一般に、可塑剤は、ポリマーの可撓性を増大させ得、ガラス転移温度を低下させ得る化学物質である。当業者に知られた任意の可塑剤が本明細書に開示するグラフトコポリマー組成物に添加され得る。可塑剤の非限定的な例としては、鉱油、アビエテート、アジペート、アルキルスルホネート、アゼラート、ベンゾエート、塩素化パラフィン、シトレート、エポキシド、グリコールエーテルおよびそのエステル、グルタレート、炭化水素油、イソブチレート、オレエート、ペンタエリスリトール誘導体、ホスフェート、フタレート、エステル、ポリブテン、リシノレエート、セバケート、スルホンアミド、トリ-およびピロメリテート、ビフェニル誘導体、ステアレート、ジフランジエステル、フッ素含有可塑剤、ヒドロキシ安息香酸エステル、イソシアネート付加物、多環芳香族化合物、天然産物の誘導体、ニトリル、シロキサン系可塑剤、タール系製品、チオエステルならびにこれらの組合せが挙げられる。使用する場合、グラフトコポリマー組成物中の可塑剤の量は、グラフトコポリマー組成物の総重量に対して0より多くから約15wt、約0.5wt~約10wt、または約1wt~約5wtであり得る。可塑剤の一例は、GeorgeWypych,HandbookofPlasticizers,ChemTecPublishing,Toronto-Scarborough,Ontario2004これは、引用により本明細書に組み込まれるに記載されている。一部の実施形態では、本明細書に開示する組成物に、任意選択で、グラフトコポリマー組成物中のポリマー成分および有機添加剤の酸化を抑制することができる酸化防止剤を含める。当業者に知られた任意の酸化防止剤が本明細書に開示するグラフトコポリマー組成物に添加され得る。好適な酸化防止剤の非限定的な例としては、芳香族またはヒンダードアミン、例えば、アルキルジフェニルアミン、フェニル-α-ナフチルアミン、アルキルまたはアラルキル置換フェニル-α-ナフチルアミン、アルキル化p-フェニレンジアミン、テトラメチル-ジアミノジフェニルアミンなど;フェノール、例えば、2,6-ジ-t-ブチル-4-メチルフェノール;1,3,5-トリメチル-2,4,6-トリス3’,5’-ジ-t-ブチル-4’-ヒドロキシベンジルベンゼン;テトラキス[メチレン3,5-ジ-t-ブチル-4-ヒドロキシヒドロシンナメート]メタン例えば、IRGANOXTM1010,CibaGeigyNewYork製;アクリロイル変性フェノール;オクタデシル-3,5-ジ-t-ブチル-4-ヒドロキシシンナメート例えば、IRGANOXTM1076,CibaGeigyから市販;ホスファイトおよびホスホナイト;ヒドロキシルアミン;ベンゾフラノン誘導体;ならびにこれらの組合せが挙げられる。使用する場合、グラフトコポリマー組成物中の酸化防止剤の量は、グラフトコポリマー組成物の総重量に対して約0より多くから約5wt、約0.0001~約2.5wt、約0.001wt~約1wt、または約0.001wt~約0.5wtであり得る。酸化防止剤の一例は、ZweifelHansら,PlasticsAdditivesHandbook,HanserGardnerPublications,Cincinnati,Ohio,第5版,第1章,第1~140頁2001これは、引用により本明細書に組み込まれるに記載されている。他の実施形態では、本明細書に開示する組成物に、任意選択で、UV放射線によるグラフトコポリマー組成物の分解を抑制または低減させ得るUV安定剤を含める。当業者に知られた任意のUV安定剤が本明細書に開示するグラフトコポリマー組成物に添加され得る。好適なUV安定剤の非限定的な例としては、ベンゾフェノン、ベンゾトリアゾール、アリールエステル、オキサニリド、アクリル酸エステル、ホルムアミジン、カーボンブラック、ヒンダードアミン、ニッケルクエンチャー、ヒンダードアミン、フェノール系酸化防止剤、金属塩、亜鉛化合物およびこれらの組合せが挙げられる。使用する場合、グラフトコポリマー組成物中のUV安定剤の量は、グラフトコポリマー組成物の総重量に対して約0より多くから約5wt、約0.01wt~約3wt、約0.1wt~約2wt、または約0.1wt~約1wtであり得る。UV安定剤の一例は、ZweifelHansら,PlasticsAdditivesHandbook,HanserGardnerPublications,Cincinnati,Ohio,第5版,第2章,第141~426頁2001これは、引用により本明細書に組み込まれるに記載されている。さらなる実施形態では、本明細書に開示する組成物に、任意選択で、人間の目に対するグラフトコポリマー組成物の見た目を変えることができる着色剤または顔料を含める。当業者に知られた任意の着色剤または顔料が本明細書に開示するグラフトコポリマー組成物に添加され得る。好適な着色剤または顔料の非限定的な例としては、無機顔料金属酸化物、例えば、酸化鉄、酸化亜鉛、および二酸化チタン、合金酸化物、カーボンブラックなど、有機顔料アントラキノン、アントアントロン、アゾおよびモノアゾ化合物、アリールアミド、ベンゾイミダゾロン、BONAレークlake、ジケトピロロ-ピロール、ジオキサジン、ジスアゾ化合物、ジアリライドdiarylide化合物、フラバントロン、インダントロン、イソインドリノン、イソインドリン、金属錯体、モノアゾ塩、ナフトール、b-ナフトール、ナフトールAS、ナフトールレーク、ペリレン、ペリノン、フタロシアニン、ピラントロン、キナクリドン、およびキノフタロンなど、ならびにこれらの組合せが挙げられる。使用する場合、グラフトコポリマー組成物中の着色剤または顔料の量は、グラフトコポリマー組成物の総重量に対して約0より多くから約10wt、約0.1wt~約5wt、または約0.25wt~約2wtであり得る。着色剤の一例は、ZweifelHansら,PlasticsAdditivesHandbook,HanserGardnerPublications,Cincinnati,Ohio,第5版,第15章,第813~882頁2001これは、引用により本明細書に組み込まれるに記載されている。任意選択で、本明細書に開示する組成物に、とりわけ、容積、重量、コストおよび/または技術的性能を調整するために使用され得る充填剤を含めてもよい。当業者に知られた任意の充填剤が本明細書に開示するグラフトコポリマー組成物に添加され得る。好適な充填剤の非限定的な例としては、タルク、炭酸カルシウム、胡粉、硫酸カルシウム、クレイ、カオリン、シリカ、ガラス、ヒュームドシリカ、ウンモ、ウォラストナイト、長石、ケイ酸アルミニウム、ケイ酸カルシウム、アルミナ、水和アルミナ、例えば、アルミナ三水和物、ガラスミクロスフィア、セラミックミクロスフィア、熱可塑性ミクロスフィア、バライト、木粉、ガラス繊維、炭素繊維、大理石粉末、セメントダスト、酸化マグネシウム、水酸化マグネシウム、酸化アンチモン、酸化亜鉛、硫酸バリウム、二酸化チタン、チタネートおよびこれらの組合せが挙げられる。一部の実施形態では、充填剤は、硫酸バリウム、タルク、炭酸カルシウム、シリカ、ガラス、ガラス繊維、アルミナ、二酸化チタン、またはその混合物である。他の実施形態では、充填剤は、タルク、炭酸カルシウム、硫酸バリウム、ガラス繊維またはその混合物である。使用する場合、グラフトコポリマー組成物中の充填剤の量は、グラフトコポリマー組成物の総重量に対して約0より多くから約80wt、約0.1wt~約60wt、約0.5wt~約40wt、約1wt~約30wt、または約10wt~約40wtであり得る。充填剤の一例は、米国特許第6,103,803号およびZweifelHansら,PlasticsAdditivesHandbook,HanserGardnerPublications,Cincinnati,Ohio,第5版,第17章,第901~948頁2001ともに、引用により本明細書に組み込まれるに開示されている。任意選択で、本明細書に開示するグラフトコポリマー組成物を、一部または完全に架橋させてもよい。架橋が所望される場合、本明細書に開示するグラフトコポリマー組成物に、該グラフトコポリマー組成物の架橋を行ない、それにより、とりわけ弾性率modulusと剛性を増大させるために使用され得る架橋剤を含める。グラフトコポリマー組成物の利点は、架橋が、ポリイソプレンおよびポリブタジエンなどの他のポリマーのようにポリマー主鎖ではなく、その側鎖で行なわれ得ることである。当業者に知られた任意の架橋剤が本明細書に開示するグラフトコポリマー組成物に添加され得る。好適な架橋剤の非限定的な例としては、有機ペルオキシド例えば、アルキルペルオキシド、アリールペルオキシド、ペルオキシエステル、ペルオキシカーボネート、ジアシルペルオキシド、ペルオキシケタール、および環状ペルオキシドならびにシラン例えば、ビニルトリメトキシシラン、ビニルトリエトキシシラン、ビニルトリス2-メトキシエトキシシラン、ビニルトリアセトキシシラン、ビニルメチルジメトキシシラン、および3-メタクリロイルオキシプロピルトリメトキシシランが挙げられる。使用する場合、該ポリマー組成物中の架橋剤の量は、該ポリマー組成物の総重量に対して約0より多くから約20wt、約0.1wt~約15wt、または約1wt~約10wtであり得る。適当な架橋剤の一例は、ZweifelHansら,PlasticsAdditivesHandbook,HanserGardnerPublications,Cincinnati,Ohio,第5版,第14章,第725~812頁2001ともに、引用により本明細書に組み込まれるに開示されている。また、ポリファルネセン、変性ポリファルネセン、グラフトコポリマーまたは本明細書に開示するグラフトコポリマー組成物の架橋は、当該技術分野で知られた任意の放射線手段、例えば限定されないが、電子ビーム照射、β照射、γ照射、コロナ照射、およびUV放射線によっても架橋触媒あり、またはなしで開始させることができる。米国特許出願第10/086,057号US2002/0132923A1として公開および米国特許第6,803,014号には、本発明の実施形態に使用され得る電子ビーム照射法が開示されている。照射は、高エネルギー、イオン化電子、紫外線、X線、γ線、β粒子など、およびこれらの組合せの使用によって行なわれ得る。好ましくは、70メガラドまでの線量dosageの電子が使用される。照射供給源は、所望の線量を供給することができる出力で約150キロボルト~約6メガボルトの範囲で動作する任意の電子ビーム発生装置であり得る。電圧は、例えば、100,000、300,000、1,000,000もしくは2,000,000もしくは3,000,000もしくは6,000,000またはそれより高い、もしくはそれより低い電圧であり得る適切なレベルに調整され得る。高分子物質の照射のための多くの他の装置が当該技術分野で知られている。照射は、通常、約3メガラド~約35メガラド、好ましくは約8~約20メガラドの線量で行なわれる。さらに、照射は室温で簡便に行なわれ得るが、高温および低温例えば、0°C~約60°Cを使用してもよい。好ましくは、照射は物品の成形または製作後に行なわれる。また、好ましい実施形態では、線量吸収促進pro-rad添加剤を組み込んでおいたグラフトコポリマーに約8~約20メガラドの電子ビーム放射線を照射する。また、ポリファルネセン、変性ポリファルネセン、グラフトコポリマーまたは本明細書に開示するグラフトコポリマー組成物の架橋は架橋触媒により促進させることができ、この機能をもたらす任意の触媒が使用され得る。好適な触媒としては、一般的に、有機塩基;カルボン酸;有機金属化合物、例えば、有機チタネートならびに鉛、コバルト、鉄、ニッケル、亜鉛およびスズの錯体またはカルボン酸;ジブチルスズジラウレート、ジオクチルスズマレエート、ジブチルスズジアセテート、ジブチルスズジオクトエート、酢酸第一スズ、第一スズオクトアート、ナフテン酸鉛、カプリル酸亜鉛、ナフテン酸コバルト;などが挙げられる。触媒または触媒混合物は触媒量で、典型的には約0.015~約0.035phrで存在させる。グラフトコポリマー組成物の諸成分のブレンド法本明細書に開示するグラフトコポリマー組成物の諸成分すなわち、グラフトコポリマー、任意選択の第2ポリマーおよび添加剤は、当業者に知られた方法を用いて混合またはブレンドされ得る。好適なブレンド法の非限定的な例としては、溶融ブレンド法、溶媒ブレンド法、押し出し法などが挙げられる。一部の実施形態では、本明細書に開示する組成物の諸成分を、Guerinらの米国特許第4,152,189号に記載された方法によって溶融ブレンドする。まず、溶媒をすべてあれば、約100°C~約200°Cまたは約150°C~約175°Cの適切な高温で、約5トール667Pa~約10トール1333Paの圧力にて加熱することにより該諸成分から除去する。次に、諸成分を槽内に所望の割合で量り入れ、槽の内容物を撹拌しながら溶融状態になるまで加熱することにより、発泡体を形成させる。他の実施形態では、本明細書に開示する組成物の諸成分を、溶媒ブレンド法を用いて加工する。まず、諸成分を適当な溶媒中に溶解させ、次いで、混合物を混合またはブレンドする。次に、溶媒を除去し、本明細書に開示する組成物を得る。さらなる実施形態では、分散混合、分配混合、または分散/分配の併用混合をもたらし得る物理的ブレンドデバイスが、均一なブレンドの調製に使用され得る。バッチ法と連続法のどちらの物理的ブレンド法を使用してもよい。バッチ法の非限定的な例としては、BRABENDER登録商標混合機器例えば、BRABENDERPREPCENTER登録商標,C.W.BrabenderInstruments,Inc.,SouthHackensack,N.J.から入手可能またはBANBURY登録商標内部混合/ロールミリングFarrelCompany,Ansonia,Conn.から入手可能機器を用いる方法が挙げられる。連続法の非限定的な例としては、単軸押し出し法、2軸押し出し法、ディスク押し出し法、往復単軸押し出し法、およびピンバレル単軸押し出し法が挙げられる。一部の実施形態では、添加剤が押出機内に、供給ホッパーまたは供給口から、グラフトコポリマー、任意選択の第2ポリマーまたは発泡体の押し出し時に添加され得る。押出によるポリマーの混合またはブレンドは、C.Rauwendaal,PolymerExtrusion,HanserPublishers,NewYork,NY,第322~334頁1986これは、引用により本明細書に組み込まれるに記載されている。本明細書に開示する組成物に1種類以上の添加剤が必要とされる場合、所望量の添加剤を、グラフトコポリマー、第2ポリマーまたはその組成物に、1回の投入量で添加してもよく、多数回の投入量で添加してもよい。さらに、添加は任意の順序で行なわれ得る。一部の実施形態では、まず添加剤を添加し、グラフトコポリマーと混合またはブレンドし、次いで、添加剤含有グラフトコポリマーを第2ポリマーとブレンドする。他の実施形態では、まず添加剤を添加し、第2ポリマーと混合またはブレンドし、次いで、添加剤含有第2ポリマーをグラフトコポリマーとブレンドする。さらなる実施形態では、該グラフトコポリマーを第2ポリマーとまずブレンドし、次いで、添加剤をこの組成物とブレンドする。本明細書に開示する組成物の諸成分を、当業者に知られた任意の適当な混合デバイスまたはブレンドデバイス内で混合またはブレンドしてもよい。次いで、本明細書に開示する組成物の諸成分は、諸成分の分解温度より下の温度で、すべての成分が均一に混合され、インタクトなままであることが確実となるように混合され得る。グラフトコポリマーを含む組成物の用途本明細書に開示するグラフトコポリマー組成物は、ホットメルト接着剤または感圧接着剤として使用され得る。該組成物は、ホットメルト接着剤または感圧接着剤を必要とする、または該接着剤を含む任意の物品を製造するために適用され得る。好適な物品の非限定的な例としては、紙製品、包装材料、合板パネル、キッチン調理台、自動車、ラベル、使い捨ておむつ、病院用パッド、女性用サニタリーナプキン、外科用ドレープ、テープ、ケース、ダンボール、トレイ、医療用デバイス、および包帯が挙げられる。さらなる実施形態では、該接着剤組成物は、テープ、ケース、ダンボール、トレイ、医療用デバイス、および包帯に使用され得る。一部の実施形態では、本明細書に開示する組成物は、ホットメルト接着剤として使用される。かかるホットメルト接着剤組成物は、工業用途、例えば、包装、特に、低温使用のためのもの乳製品用または食品の冷凍包装用など、ならびに使い捨ての衛生消耗品、例えば、おむつ、女性用ケアパッド、ナプキンなどに使用され得る。他の適当な用途の一例としては、製本、木材加工およびラベル表示が挙げられる。ホットメルト接着剤の一例は、A.V.Pocius,AdhesionandAdhesivesTechnology,HanserGardnerPublications;第2版,第10章,pp.270-2802002、およびM.JSatriana,Hotmeltadhesives:Manufactureandapplications,NoyesDataCorp1974これらは,ともに引用により本明細書に組み込まれるに記載されている。他の実施形態では、本明細書に開示する組成物は、PSAとして使用され得る。かかるPSA接着剤組成物は、シート状製品例えば、装飾用、反射用、および模様、ラベルストック、ならびにテープの裏張りに適用され得る。基材は、所望の用途に応じた任意の適当な型の材質であり得る。一部の特定の実施形態では、基材は、不織布、紙、ポリマーフィルム例えば、ポリプロピレン例えば、二軸延伸ポリプロピレンBOPP、ポリエチレン、ポリ尿素、またはポリエステル例えば、ポリエチレンテレフタレートPET、または剥離ライナー例えば、シリコーン処理ライナーを含むものである。PSAの一例は、A.V.Pocius,AdhesionandAdhesivesTechnology,HanserGardnerPublications;第2版,第9章,pp.238-2592002;およびIstvanBenedek,TechnologyofPressure-SensitiveAdhesivesandProducts,CRC;2008これらは,ともに引用により本明細書に組み込まれるに記載されている。さらに他の実施形態では、該組成物はテープを形成するために利用され得る。例えば、PSAまたはホットメルト接着剤組成物は、テープの裏張りの少なくとも一方の面に適用される。次いで、該接着剤組成物を、その剪断強度をさらに改善するために架橋してもよい。任意の適当な架橋方法例えば、紫外線もしくは電子ビームなどの放射線への曝露または橋かけ添加剤例えば、フェノール系およびシラン硬化剤が利用され得る。本明細書に開示する接着剤組成物は、所望の基材に適用され得る、または当該技術分野で知られた任意の様式で、特に、テープ、ケース、ダンボール、トレイ、医療用デバイスおよび包帯を作製するために従来から使用されている方法で接着され得る。他の実施形態では、該接着剤組成物は、コーティングヘッドまたはノズルによって関連機器を用いて適用され得る。該接着剤組成物は、所望に応じて、他の従来の形態に加えて、細線、斑点または吹付け塗膜として適用してもよい。一部の実施形態では、該接着剤組成物は溶融押出手法を用いて適用され得る。該接着剤組成物は、連続プロセスまたはバッチプロセスのいずれかによって適用され得る。バッチプロセスの一例は、接着剤組成物の一部を、接着剤組成物を接着させる基材と、該接着剤を剥離させ得る表面との間に配置し、複合構造体を形成することである。連続形成法の一例としては、加熱されたフィルムダイから接着剤組成物を引き伸ばし、続いて、引き伸ばされた組成物を、移動しているプラスチックウェブまたは他の適当な基材に接触させることが挙げられる。他の実施形態では、該接着剤組成物は、溶媒系の方法を用いてコーティングされ得る。例えば、溶媒系接着剤組成物は、ナイフコーティング、ロールコーティング、グラビアコーティング、ロッドコーティング、カーテンコーティング、およびエアナイフコーティングなどの方法によってコーティングされ得る。コーティングされた溶媒系接着剤組成物は、次いで、乾燥させて溶媒を除去する。好ましくは、適用した溶媒系接着剤組成物を高温炉によって供給される高温などに供し、迅速に乾燥させる。一部の特定の実施形態では、該組成物は、ホットメルト感圧接着剤として使用される。ホットメルト感圧接着剤の一例は、IstvanBenedek,TechnologyofPressure-SensitiveAdhesivesandProducts,CRC;第3章,2008これは、引用により本明細書に組み込まれるに記載されている。一部の実施形態では、該組成物は、ゴム系接着剤または密着ボンド接着剤として使用される。ゴム系接着剤または密着ボンド接着剤の一例は、A.V.Pocius,AdhesionandAdhesivesTechnology,HanserGardnerPublications;第2版,第9章,pp.259-2652002これは、参考文献として本明細書に組み込まれるに記載されている。以下の実施例は、本発明の実施形態を例示するために示したものであって、本発明を、示した具体的な実施形態に限定することを意図しない。そうでないと示していない限り、部およびパーセンテージはすべて重量基準である。数値はすべて概算値である。数値範囲を示している場合、記載の範囲外である実施形態も、なお本発明の範囲に含まれることがあり得ると理解されたい。各実施例に示した具体的な詳細は、本発明の必須の特徴であると解釈されるべきでない。実施例出発物質の精製97.6の純度重量基準を有するβ-ファルネセンを、AmyrisBiotechnologiesInc.Emeryville,CAから入手した。このβ-ファルネセンには、ジンギベレン、ビサボレン、ファルネセンエポキシド、ファルネソール異性体、E,E-ファルネソール、スクアレン、エルゴステロール、およびファルネセンの一部の二量体などの炭化水素系不純物が含まれていた。β-ファルネセンを3Åモレキュラーシーブスで精製して不純物を除去し、次いで窒素雰囲気下で再蒸留し、純度を改善した。シクロヘキサンを窒素雰囲気下で蒸留して水分を除き、乾燥剤とともに保存した。示差走査熱量測定TAQ200示差走査熱量計を使用し、本明細書に開示するポリマー試料のガラス転移温度Tgを測定した。5mgの試料をアルミニウムパンに入れた。空の参照パンと試料パンを±0.01mg以内に維持した。約-175°Cから約75°Cまで10°C/分の速度で試料を走査した。Tgは、熱流中における転移の階段状の変化として確認した。転移の中間点を試料のTgとして報告した。ゲル透過クロマトグラフィーGPCを使用し、ポリマー試料の分子量および多分散性を測定した。Waters2414屈折率検出器を、Waters1515定組成HPLCポンプとともに使用した。HPLC等級のテトラヒドロフランを溶媒として使用した。多分散画分をGPCから収集した。試料の分子量は、一般的に、数平均分子量Mnまたは重量平均Mwとして記録した。各ピークに特有の多分散性の測定の妨げとなる重なりピークが存在した場合、ピーク分子量Mpを本明細書に組み込んだ。熱重量分析試料の分解温度を熱重量分析TGAによって測定した。約20mgの試料を、風袋計測したパンに入れた。次いでこのパンを炉内に入れた。空気流を平衡化させた。次いで、試料を室温から580°Cまで10°C/分で加熱した。それぞれ試料の1および5の重量減少の温度を報告した。紫外可視分光法紫外可視UV-Vis分光法を使用し、反応中のモノマーの消費をモニタリングした。すべてのモノマーが消費されるまで反応を継続させた。ShimadzuUV-2450UV-Vis分光測光器を使用した。バックグラウンド測定は、空の石英キュベットでの5回の測定の平均とした。反応槽から定期的にアリコートを採取し、次いで、これを正方形の石英キュベット内に1cmのビーム距離を有するように入れた。試料の吸光度はアリコート中のモノマーの濃度に正比例する。反応の進行をUV-Vis分光法によってモニタリングし、β-ファルネセンの特性吸収ピークは230nmであった。引張強度試料の引張強度を、INSTRONTM引張試験機を用いて測定した。試料をフィルム状に成型し、適切な寸法に切断した。加工後の試料の厚さと幅を測定した。2.54cmのゲージ長を使用し、クロスヘッド速度を25mm/分とした。ラップ試験ラップ試験を使用し、試料の接着特性を特性評価した。2つの基材を接着剤で一緒に合わせた。次いで、基材を引き離し、接着剤を剪断した。構築物は、3つの様式のうちの1つで破壊される。基材が破壊された場合、これを基材破壊と称した。接着剤が引き裂かれた場合、これを粘着力破壊と称した。基材と接着剤の接合部分が破壊された場合、これを接着剤破壊と称した。INSTRONTM引張試験機を使用し、破壊に関与する力を特性評価した。接着剤は、基材の2cm2のセクションにクロスヘッド速度25mm/分で適用した。アルミニウムを基材として使用した。アルミニウムは、結合の前にアセトンで清浄にした。1Hおよび13C核磁気共鳴1Hおよび13C核磁気共鳴を使用し、試料の微細化学構造を特性評価した。この測定には、VarianMercury300MHzNMRを使用した。重水素化クロロホルムを溶媒として使用した。測定を数回反復してスペクトルを収集した。実施例1-105,000のMnを有する1,4-ポリファルネセン乾燥させた3つ口反応器にアルゴン雰囲気下で、シクロヘキサン中に13.7で92.29gのβ-ファルネセンを含む予備乾燥溶液を添加した。n-ブチルリチウム1.85×10-3mol,Acros,MorrisPlains,NJから入手を反応器に開始剤として添加し、反応器を約50°Cで約19時間、β-ファルネセンがすべて消費されるまでUV-Vis分光法によってモニタリング加熱した。実施例1を反応混合物から、エタノールとt-ブチルカタコールSigma-Aldrich,St.Louis,MOから入手の1溶液を用いて沈殿させた。真空炉内で約60°Cで約2時間乾燥後、実施例1を真空下で約16時間維持した。その後、実施例189.83g収率97で収集を、特性評価前での架橋あり得る場合を抑制するために冷蔵庫内で保存した。実施例1の合成の進行は、反応混合物中のβ-ファルネセンの消失UV-Visによって測定によってモニタリングした。図1は、実施例1およびβ-ファルネセンの紫外可視UV-Visスペクトルを示す。図1のβ-ファルネセンのUV-Visスペクトルには、230nmにβ-ファルネセンの特性吸収ピークが存在するが、図1の実施例1のUV-Visスペクトルには存在しない。実施例1の分子量および多分散性をGPCによって測定した。図2は、実施例1のGPC曲線を示す。実施例1の数平均分子量Mn、重量平均分子量Mw、ピーク分子量Mp、z平均分子量Mz、z1平均分子量Mz1、Mw/Mnすなわち、多分散性、Mz/Mw、およびMz1/Mwを表1に示す。Mn、Mw、Mz、Mz1、Mp、および多分散性の定義は、TechnicalBulletinTB021,MolecularWeightDistributionandDefinitionsofMWAverages,publishedbyPolymerLaboratoriesこれは、引用により本明細書に組み込まれるを見るとよい。ポリマーの分子量の測定方法の一例は、MalcolmP.Stevensによる書籍PolymerChemistry:AnIntroduction,OxfordUniversityPress,第2章1999,pp.35-58これは、引用により本明細書に組み込まれるを見るとよい。実施例1のファルネセン単位の数は約490個であると算出された。図3は、実施例1の13CNMRスペクトルを示す。77.28ppm、77.02ppm、および76.77ppmにおけるピークは、13CNMRスペクトルの収集に使用した重水素化クロロホルムに関連するピークであった。実施例1と同定される特性ピークは139.05ppmのものであった。図4は、実施例1の1HNMRスペクトルを示す。4.85ppmおよび4.81ppmにおけるピークは、3,4-微細構造に関連するピークであった。5.17ppm、5.16ppm、5.14ppm、および5.13ppmにおけるピークは、1,4-および3,4-微細構造に関連するピークであった。図4のピーク下面積に基づき、実施例1のファルネセン単位の約12が3,4-微細構造を有することがわかった。実施例1のDSC曲線を図5に示す。実施例1の熱的特性をDSCによって測定した。実施例1のTgは約-76°Cであることがわかった。-175°Cから75°Cの間で他の熱的事象は検出されなかった。大気中で測定した実施例1のTGA曲線を図6に示す。大気中での実施例1の分解温度をTGAによって測定した。大気中での実施例1の1の重量減少を210°Cで記録し、大気中での実施例1の5の重量減少を307°Cで記録した。窒素雰囲気下で測定した実施例1のTGA曲線を図7に示す。窒素雰囲気下での実施例1の1の重量減少を307°Cで記録し、窒素雰囲気下での実施例1の5の重量減少を339°Cで記録した。実施例1は粘着性であることが観察された。実施例1のラップ試験の結果を図8に示す。このラップ試験では実施例1の接着能力を測定した。実施例1の接着エネルギーは約11,400J/m2であることがわかり、ピーク応力は約314N/m2であった。実施例2-245,000のMnを有する1,4-ポリファルネセン実施例2は、約245,000g/molのMnを有する1,4-ポリファルネセンである。実施例2は、sec-ブチルリチウムを開始剤として使用したこと以外、実施例1の手順に従って同様にして合成した。実施例2の正味重量は83.59g収率71.4であることがわかった。この収率は、反応の進行のモニタリングのためにアリコートを取り出したため、低くなっている。実施例2の分子量および多分散性をGPCによって測定した。図9は、実施例2のGPC曲線を示す。実施例2のMn、Mw、Mp、Mz、Mz1、多分散性、Mz/Mw、およびMz1/Mwを表2に示す。実施例2のファルネセン単位の数は約2000個であると算出された。実施例2の方は分子量が大きいため、実施例1よりも高いレベルのからみ合いおよび長い緩和時間を有した。実施例2のDSC曲線を図10に示す。実施例2の熱的特性をDSCによって測定した。実施例2のTgは約-76°Cであることがわかった。実施例2の引張試験の結果を図11に示す。引張試験により実施例2の引張強度を測定した。実施例2は、軟質で粘着性であり、すぐに降伏yieldすることが観察された。図11に示されるように、実施例2のピーク伸長は約6であり、最大引張強度は約19psiであることがわかった。実施例2の弾性率は約4.6kpsiであると算出された。実施例2は、約40伸びるまで降伏し続けた。実施例3-3,4-ポリファルネセン実施例3は、n-ブチルリチウム1.71×10-3molを、N,N,N’,N’-テトラメチルエチレンジアミン1.71×10-3mol,TMEDA,Sigma-Aldrich,St.Louis,MOから入手の存在下で添加したこと以外、実施例1の手順に従って同様にして合成した。実施例3の正味重量は82.72g収率97であることがわかった。実施例3の分子量および多分散性をGPCによって測定した。図12は、実施例3のGPC曲線を示す。図12の2つのピークにより、2つの相違する重量画分が実施例3において形成されていることが示された。実施例3のMn、Mw、Mz、Mz1、多分散性、Mz/Mw、およびMz1/Mwを表3に示す。図12の第1ピークのMpは約97,165g/molであった。図12の第2ピークのMpは約46,582g/molであった。実施例3のファルネセン単位の数は約240個であると算出された。図13は、実施例3の13CNMRスペクトルを示す。77.33ppm、77.07ppm、および76.82ppmのピークは、13CNMRスペクトルの収集に使用した重水素化クロロホルムのピークであった。実施例1と同定される139.05ppmにおける特性ピークは図13に存在せず、実施例3が正規な微細構造であることが示された。図14は、実施例3の1HNMRスペクトルを示す。4.85ppmおよび4.81ppmにおけるピークは、3,4-微細構造に関連するピークであった。5.21ppm、5.19ppm、5.18ppm、5.16ppm、および5.15ppmにおけるピークは、1,4-および3,4-微細構造に関連するピークであった。図14のピーク下面積に基づき、実施例3のファルネセン単位の約10が1,4-微細構造を有することがわかった。実施例3のDSC曲線を図15に示す。実施例3の熱的特性をDSCによって測定した。実施例3のTgは約-76°Cであることがわかった。-175°Cから75°Cの間で他の熱的事象は検出されなかった。大気中で測定した実施例1のTGA曲線を図16に示す。大気中での実施例3の分解温度をTGAによって測定した。大気中での実施例1の1の重量減少を191°Cで記録し、大気中での実施例1の5の重量減少を265°Cで記録した。実施例3は、高度に粘着性の粘性液であることが観察された。実施例3のラップ試験の結果を図17に示す。このラップ試験では実施例3の接着能力を測定した。実施例3の接着エネルギーは約12,900J/m2であることがわかり、ピーク応力は約430N/m2であった。実施例4-ポリスチレン-1,4-ポリファルネセン-ポリスチレン乾燥させた第1の3つ口反応器にアルゴン雰囲気下で、12のβ-ファルネセンを含むシクロヘキサンの予備乾燥溶液を添加した。乾燥させた第2の3つ口反応器にアルゴン雰囲気下で、10のスチレンを含むシクロヘキサンの20.65gの溶液を添加した。その後、このスチレン溶液に、n-ブチルリチウム6.88×10-4molを反応器に開始剤として添加し、反応器を約50°Cで約16時間、スチレンがすべて消費されるまでGPCによってモニタリング加熱した。次いで、161.8β-ファルネセン溶液すなわち、19.61gのβ-ファルネセンを、アルゴン雰囲気下の反応器に移した。反応液を、終了するまでGPCによってモニタリング約7時間反応させた。次いで、ジクロロシランカップリング剤3.44×10-4mol,Acros,MorrisPlains,NJから入手の3回分の等分量のアリコートを反応器に、反応混合物のLi対Clのモル比が1:2となるように添加した。反応混合物を、反応器内で黄色から透明への色変化が示されたときの終了時まで反応させた。実施例4を反応混合物から、t-ブチルカタコールの1エタノール溶液を用いて沈殿させた。真空炉内で約60°Cで約2時間乾燥後、実施例4を真空下で約16時間維持した。その後、実施例439.15g収率97で収集を、特性評価前での架橋あり得る場合を抑制するために冷蔵庫内で保存した。ポリスチレンのGPC曲線を図18に示す。ポリスチレンの合成反応の進行をGPCによってモニタリングした。図18の2つのピークにより、形成されたポリスチレンに2つの相違する重量画分が存在することが示された。ポリスチレンのMn、Mw、Mz、Mz1、多分散性、Mz/Mw、およびMz1/Mwを表4に示す。図18の第1ピークのMpは約59,596g/molであることがわかった。図18の第2ピークのMpは約28,619g/molであることがわかった。形成されたポリスチレンを、次いで、β-ファルネセンとの重合の開始のための開始剤として作用させ、ポリスチレン-1,4-ポリファルネセンジブロックコポリマーを形成した。このジブロックコポリマーのGPC曲線を図19に示す。ジブロックコポリマーの合成反応の進行をGPCによってモニタリングした。図19の3つのピークにより、ジブロックコポリマー反応溶液中に相違する3つの重量画分が存在することが示された。このジブロックコポリマーのMn、Mw、Mp、Mz、Mz1、多分散性、Mz/Mw、およびMz1/Mwを表5に示す。図19の第1ピークのMpは、ポリスチレン-1,4-ポリファルネセン-ポリスチレンに対応し、約141,775g/molであることがわかった。図19の第2ピークのMpは、ジブロックコポリマーに対応し、約63,023g/molであることがわかった。ジブロックコポリマー中の1,4-ポリファルネセンの分子量は、約35,000g/molであると算出された。図19の第3ピークのMpは、ポリスチレンに対応し、約29,799g/molであることがわかった。ポリスチレン-1,4-ポリファルネセンジブロックコポリマーをさらにカップリングさせて実施例4を形成した。図20は、実施例4のGPC曲線を示す。実施例4の分子量および多分散性をGPCによって測定した。図20の3つのピークにより、形成されたカップリング生成物に相違する3つの重量画分が存在することが示された。カップリング生成物のMn、Mw、Mz、Mz1、多分散性、Mz/Mw、およびMz1/Mwを表6に示す。図20の第1ピークのMpは、実施例4に対応し、約138,802g/molであることがわかった。実施例4は、カップリング生成物の約10で得られた。実施例4中のファルネセンモノマー単位の数は約300個であると算出された。図20の第2ピークのMpは、ポリスチレン-1,4-ポリファルネセンジブロックコポリマーに対応し、約63,691g/molであることがわかった。図20の第3ピークのMpは、ポリスチレンに対応し、約29,368g/molであることがわかった。図21は、実施例4の13CNMRスペクトルを示す。77.68ppmおよび76.83ppmにおけるピークは、13CNMRスペクトルの収集に使用した重水素化クロロホルムに関連するピークであった。図21の他のピークは、1,4-ポリファルネセンとポリスチレンに関連するピークであった。1,4-ポリファルネセンと同定される139.26ppmにおける特性ピークが図21に存在し、実施例4に1,4-ポリファルネセンの存在が示された。図22は、実施例4の1HNMRスペクトルを示す。4.85ppmおよび4.81ppmにおけるピークは、3,4-微細構造に関連するピークであった。5.10ppm、5.12ppm、および5.14ppmにおけるピークは、1,4-および3,4-微細構造に関連するピークであった。図22のピーク下面積に基づき、実施例4のファルネセン単位の約3が3,4-微細構造を有することがわかった。実施例4のDSC曲線を図23に示す。実施例4の熱的特性をDSCによって測定した。実施例4中の1,4-ポリファルネセンのTgは約-76°Cであることがわかった。実施例4中のポリスチレンのTgは約96°Cであることがわかった。-175°Cから75°Cの間で他の熱的事象は検出されなかった。大気中で測定した実施例4のTGA曲線を図24に示す。大気中での実施例4の分解温度をTGAによって測定した。大気中での実施例4の1の重量減少を307°Cで記録し、大気中での実施例4の5の重量減少を333°Cで記録した。実施例4の引張試験の結果を図25に示す。引張試験により実施例4の引張強度を測定した。実施例4は剛性であったが降伏した。図25に示されるように、実施例4の破断点伸びは約425であり、最大引張強度は約152psiであることがわかった。実施例4の弾性率は約31.9kpsiであると算出された。実施例4の330伸長時の応力は約122psiであった。実施例4は粘着性であることが観察された。接着剤破壊による実施例4のラップ試験の結果を図26に示す。実施例4の接着エネルギーは約2,928,000J/m2であることがわかり、ピーク応力は約134,000N/m2であった。実施例5-ポリスチレン-3,4-ポリファルネセン-ポリスチレン乾燥させた第1の3つ口反応器にアルゴン雰囲気下で、12のβ-ファルネセンを含むシクロヘキサンの予備乾燥溶液を添加した。乾燥させた第2の3つ口反応器にアルゴン雰囲気下で、10のスチレンを含むシクロヘキサンの予備乾燥溶液を添加した。その後、141.1gのこのスチレン溶液すなわち、14.82gのスチレンを、乾燥させたアルゴン雰囲気下の反応器に移した。n-ブチルリチウム5.84×10-4molとTMEDA5.02×10-4molの混合物を反応器に開始剤として添加し、反応器を約50°Cで約16時間、スチレンがすべて消費されるまでGPCによってモニタリング加熱した。次いで、143.07gのβ-ファルネセン溶液すなわち、15.74gのβ-ファルネセンを、アルゴン雰囲気下の反応器に移した。反応液を、終了時まで約16時間GPCによってモニタリング反応させた。次いで、ジクロロシランカップリング剤を反応器に、3回の等分量のアリコートで、Li対Clのモル比が1:2となるように添加した。反応混合物を、反応器内で黄色から透明への色変化が示されたときの終了時まで反応させた。実施例5を反応混合物から、t-ブチルカタコールの1エタノール溶液によって沈殿させた。真空炉内で約60°Cで約2時間乾燥後、実施例5を真空下で約16時間維持した。その後、実施例528.75g収率96で収集を、特性評価前での架橋あり得る場合を抑制するために冷蔵庫内で保存した。ポリスチレンのGPC曲線を図27に示す。ポリスチレンの合成の進行をGPCによってモニタリングした。図27の2つのピークにより、ポリスチレンに2つの相違する重量画分が存在することが示された。ポリスチレンのMn、Mw、Mz、Mz1、多分散性、Mz/Mw、およびMz1/Mwを表7に示す。図27の第1ピークのMpは約65,570g/molであることがわかった。図27の第2ピークのMpは約32,122g/molであることがわかった。形成されたポリスチレンを、次いで、β-ファルネセンとの重合の開始のための開始剤として作用させ、ポリスチレン-3,4-ポリファルネセンジブロックコポリマーを形成した。このジブロックコポリマーのGPC曲線を図28に示す。ジブロックコポリマーの合成の進行をGPCによってモニタリングした。図28の3つのピークにより、ジブロックコポリマー反応溶液中に相違する3つの重量画分が存在することが示された。ジブロックコポリマーのMn、Mw、Mz、Mz1、多分散性、Mz/Mw、およびMz1/Mwを表8に示す。図28の第1ピークのMpは、ポリスチレン-3,4-ポリファルネセン-ポリスチレンに対応し、約174,052g/molであることがわかった。図28の第2ピークのMpは、ジブロックコポリマーに対応し、約86,636g/molであることがわかった。ジブロックコポリマー中の3,4-ポリファルネセンの分子量は、約54,000g/molであると算出された。図28の第3ピークのMpは、ポリスチレンに対応し、約33,955g/molであることがわかった。ポリスチレン-3,4-ポリファルネセンジブロックコポリマーをさらにカップリングさせて実施例5を形成した。図29は、実施例5のGPC曲線を示す。実施例5の分子量および多分散性をGPCによって測定した。図29の3つのピークにより、形成されたカップリング生成物に相違する3つの重量画分が存在することが示された。実施例5のMn、Mw、Mz、Mz1、多分散性、Mz/Mw、およびMz1/Mwを表9に示す。図29の第1ピークのMpは、実施例5に対応し、約148,931g/molであることがわかった。実施例5は、カップリング生成物の約33で得られた。実施例5中のファルネセンモノマー単位の数は約300個であると算出された。実施例5内のブロックのピーク分子量は約32,000-108,000-32,000g/molであることがわかった。図29の第2ピークのMpは、ポリスチレン-3,4-ポリファルネセンジブロックコポリマーに対応し、約81,424g/molであることがわかった。図29の第3ピークのMpは、ポリスチレンに対応し、約32,819g/molであることがわかった。図30は、実施例5の13CNMRスペクトルを示す。77.72ppm、77.29ppm、および76.87ppmにおけるピークは、13CNMRスペクトルの収集に使用した重水素化クロロホルムに関連するピークであった。図30の他のピークは、3,4-ポリファルネセンとポリスチレンに関連するピークであった。1,4-ポリファルネセンと同定される139.05ppmにおける特性ピークは図30に存在せず、実施例5が正規な微細構造であることが示された。図31は、実施例5の1HNMRスペクトルを示す。4.85ppmおよび4.81ppmにおけるピークは、3,4-微細構造に関連するピークであった。5.15ppmおよび5.13ppmにおけるピークは、1,4-および3,4-微細構造に関連するピークであった。図31のピーク下面積に基づき、実施例5のファルネセン単位の約5が1,4-微細構造を有することがわかった。実施例5のDSC曲線を図32に示す。実施例5の熱的特性をDSCによって測定した。実施例5中の3,4-ポリファルネセンのTgは約-72°Cであることがわかった。実施例5中のポリスチレンのTgは約94°Cであることがわかった。-175°Cから75°Cの間で他の熱的事象は検出されなかった。大気中で測定した実施例5のTGA曲線を図33に示す。大気中での実施例5の分解温度をTGAによって測定した。大気中での実施例5の1の重量減少を240°Cで記録し、大気中での実施例5の5の重量減少を327°Cで記録した。実施例5の引張試験の結果を図34に示す。引張試験により実施例5の引張強度を測定した。実施例5は剛性であったが降伏した。図34に示されるように、実施例5の破断点伸びは約175であり、最大引張強度は約768psiであることがわかった。実施例5の弾性率は約39.5kpsiであると算出された。実施例5を、溶媒ヘキサンでの4回の反復抽出によってさらに精製した。精製した実施例5のGPC曲線を図35に示す。カップリング生成物からの実施例5の抽出をGPCによって評価した。抽出後、実施例5図35の第1ピークで示されるは、抽出された生成物のうちの約60まで増大していた。ポリスチレン-3,4-ポリファルネセンジブロックコポリマー図35の第2ピークで示されるは、抽出された生成物のうちの約30までに減少した。ポリスチレン図35の第3ピークで示されるは、抽出された生成物のうちの約10までに減少した。抽出溶媒ヘキサンのGPC曲線を図36に示す。抽出後、図36の第1ピークに示されるように、抽出溶媒中に存在した実施例5は非常に少量であった。図36の第2ピークに示されるように、相当な量のポリスチレン-3,4-ポリファルネセンジブロックコポリマーが抽出溶媒に抽出された。図36の第3ピークに示されるように、大部分のポリスチレンが抽出溶媒に抽出された。精製した実施例5の引張試験の結果を図37に示す。引張試験により、精製した実施例5の引張強度を測定した。実施例5は軟質であり、容易に降伏した。図37に示されるように、精製した実施例5の破断点伸びは約550であり、最大引張強度は約340psiであることがわかった。精製した実施例5の弾性率は約65.9kpsiであると算出された。精製した実施例5の300伸長時の応力は約133psiであることがわかった。実施例6-マレイン酸無水物変性ポリファルネセン溶媒実施例1約250重量部とマレイン酸無水物約50重量部を、約5000mlの溶媒クロロベンゼンなどに添加する。得られた混合物を、次いで、110°Cで撹拌し、反応体の溶液を形成する。次いで、この反応体の溶液に、ベンゾイルペルオキシド約2.5重量部を含む該溶媒の溶液約750mlを2時間にわたって滴下した後、反応混合物を110°Cで3時間加熱する。反応混合物を冷溶媒アセトンなどに注入することにより生成物が得られる。生成物すなわち、マレイン酸無水物変性ポリファルネセンを濾別し、洗浄し、乾燥させる。実施例7-2-ヒドロキシエチルメタクリレート変性ポリファルネセン溶媒実施例1約250重量部と2-ヒドロキシエチルメタクリレート約75重量部を、撹拌器を有するフラスコ内に入れた約5000mlの溶媒キシレンなどに、窒素雰囲気下で添加する。得られた混合物を、次いで、110°Cで撹拌し、反応体の溶液を形成する。次いで、この反応体の溶液に、ベンゾイルペルオキシド約2.5重量部を含む該溶媒の溶液約500mlを2時間にわたって滴下した後、反応混合物を110°Cで3時間加熱する。反応混合物を冷溶媒アセトンなどに注入することにより生成物が得られる。生成物すなわち、2-ヒドロキシエチルメタクリレート変性ポリファルネセンを濾別し、洗浄し、次いで乾燥させる。実施例8-グリシジルメタクリレート変性ポリファルネセン溶媒実施例1約250重量部とグリシジルメタクリレート約75重量部を、撹拌器を有するフラスコ内に入れた約5000mlの溶媒キシレンなどに、窒素雰囲気下で添加する。得られた混合物を、次いで、110°Cで撹拌し、反応体の溶液を形成する。次いで、この反応体の溶液に、ベンゾイルペルオキシド約2.5重量部を含む該溶媒の溶液約500mlを2時間にわたって滴下した後、反応混合物を110°Cで3時間加熱する。反応混合物を冷溶媒アセトンなどに注入することにより生成物が得られる。生成物すなわち、グリシジルメタクリレート変性ポリファルネセンを濾別し、洗浄し、次いで乾燥させる。実施例9-マレイン酸無水物変性ポリファルネセン押出機実施例4約100重量部、マレイン酸無水物約1.5重量部、ジクミルペルオキシド約0.1重量部を混合機内で混合する。得られた混合物を、押出機内で、約50~200rpmのスクリュー速度および約100°C~約300°Cの範囲のバレル部温度プロフィールにて押し出し、水中でクエンチし、ペレット化し、ペレット形態のマレイン酸無水物変性ポリファルネセンを形成する。実施例10-1-4-ヒドロキシフェニルスクシンイミド変性ポリファルネセン押出機実施例9約100重量部を混合機内で、m-アミノフェノール約1.7重量部とともに混合する。得られた混合物を、押出機内で、25~200rpmのスクリュー速度および約100°C~約300°Cの範囲のバレル部温度プロフィールにて押し出し、水中でクエンチし、ペレット化し、ペレット形態の1-4-ヒドロキシフェニルスクシンイミド変性ポリファルネセンを形成する。実施例11-グリシジルメタクリレート変性ポリファルネセン押出機実施例4約100重量部、グリシジルメタクリレート約1.5重量部、ジクミルペルオキシド約0.1重量部を混合機内で混合する。得られた混合物を、押出機内で、約50~200rpmのスクリュー速度および約100°C~約300°Cの範囲のバレル部温度プロフィールにて押し出し、水中でクエンチし、ペレット化し、ペレット形態のグリシジルメタクリレート変性ポリファルネセンを形成する。実施例12-マレイン酸無水物変性ポリファルネセン-g-ポリエステルマレイン酸無水物変性ポリファルネセン-g-ポリエステルは、実施例6または実施例9をヒドロキシル末端ポリエステルと、約200°C~約400°Cにて押出機内で溶融ブレンドすることにより作製される。得られた溶融ブレンドを押し出し、水中でクエンチし、ペレット化すると、ペレット形態の生成物が得られる。実施例13-マレイン酸無水物変性ポリファルネセン-g-ポリカーボネートマレイン酸無水物変性ポリファルネセン-g-ポリカーボネートは、実施例6または実施例9をヒドロキシル末端ポリカーボネートと、約200°C~約400°Cにて押出機内で溶融ブレンドすることにより作製される。得られた溶融ブレンドを押し出し、水中でクエンチし、ペレット化すると、ペレット形態の生成物が得られる。実施例14-マレイン酸無水物変性ポリファルネセン-g-ポリアミドマレイン酸無水物変性ポリファルネセン-g-ポリアミドは、実施例6または実施例9をアミノ末端ポリアミドと、約200°C~約400°Cにて押出機内で溶融ブレンドすることにより作製される。得られた溶融ブレンドを押し出し、水中でクエンチし、ペレット化すると、ペレット形態の生成物が得られる。実施例15-マレイン酸無水物変性ポリファルネセン-g-フェノールphenobicノボラック樹脂マレイン酸無水物変性ポリファルネセン-g-フェノールノボラック樹脂は、実施例6または実施例9をフェノールノボラック樹脂と、約200°C~約400°Cにて押出機内で溶融ブレンドすることにより作製される。得られた溶融ブレンドを押し出し、水中でクエンチし、ペレット化すると、ペレット形態の生成物が得られる。実施例16-2-ヒドロキシエチルメタクリレート変性ポリファルネセン-g-ポリエステル2-ヒドロキシエチルメタクリレート変性ポリファルネセン-g-ポリエステルは、実施例7をカルボキシル末端またはエポキシ末端ポリエステルと、約200°C~約400°Cにて押出機内で溶融ブレンドすることにより作製される。得られた溶融ブレンドを押し出し、水中でクエンチし、ペレット化すると、ペレット形態の生成物が得られる。実施例17-1-4-ヒドロキシフェニルスクシンイミド変性ポリファルネセン-g-ポリエステル1-4-ヒドロキシフェニルスクシンイミド変性ポリファルネセン-g-ポリエステルは、実施例10をカルボキシル末端またはエポキシ末端ポリエステルと、約200°C~約400°Cにて押出機内で溶融ブレンドすることにより作製される。得られた溶融ブレンドを押し出し、水中でクエンチし、ペレット化すると、ペレット形態の生成物が得られる。実施例18-2-ヒドロキシエチルメタクリレート変性ポリファルネセン-g-ポリアミド2-ヒドロキシエチルメタクリレート変性ポリファルネセン-g-ポリアミドは、実施例7をカルボキシル末端またはエポキシ末端ポリアミドと、約200°C~約400°Cにて押出機内で溶融ブレンドすることにより作製される。得られた溶融ブレンドを押し出し、水中でクエンチし、ペレット化すると、ペレット形態の生成物が得られる。実施例19-1-4-ヒドロキシフェニルスクシンイミド変性ポリファルネセン-g-ポリアミド1-4-ヒドロキシフェニルスクシンイミド変性ポリファルネセン-g-ポリアミドは、実施例10をカルボキシル末端またはエポキシ末端ポリアミドと、約200°C~約400°Cにて押出機内で溶融ブレンドすることにより作製される。得られた溶融ブレンドを押し出し、水中でクエンチし、ペレット化すると、ペレット形態の生成物が得られる。実施例20-グリシジルメタクリレート変性ポリファルネセン-g-ポリエステルグリシジルメタクリレート変性ポリファルネセン-g-ポリエステルは、実施例8または実施例11をヒドロキシル末端またはカルボキシル末端ポリエステルと、約200°C~約400°Cにて押出機内で溶融ブレンドすることにより作製される。得られた溶融ブレンドを押し出し、水中でクエンチし、ペレット化すると、ペレット形態の生成物が得られる。実施例21-グリシジルメタクリレート変性ポリファルネセン-g-ポリカーボネートグリシジルメタクリレート変性ポリファルネセン-g-ポリカーボネートは、実施例8または実施例11をヒドロキシル末端またはカルボキシル末端ポリカーボネートと、約200°C~約400°Cにて押出機内で溶融ブレンドすることにより作製される。得られた溶融ブレンドを押し出し、水中でクエンチし、ペレット化すると、ペレット形態の生成物が得られる。実施例22-グリシジルメタクリレート変性ポリファルネセン-g-ポリアミドグリシジルメタクリレート変性ポリファルネセン-g-ポリアミドは、実施例8または実施例11をアミノ末端またはカルボキシル末端ポリアミドと、約200°C~約400°Cにて押出機内で溶融ブレンドすることにより作製される。得られた溶融ブレンドを押し出し、水中でクエンチし、ペレット化すると、ペレット形態の生成物が得られる。実施例23-グリシジルメタクリレート変性ポリファルネセン-g-フェノールノボラック樹脂グリシジルメタクリレート変性ポリファルネセン-g-フェノールノボラック樹脂は、実施例8または実施例11をフェノールノボラック樹脂と、約200°C~約400°Cにて押出機内で溶融ブレンドすることにより作製される。得られた溶融ブレンドを押し出し、水中でクエンチし、ペレット化すると、ペレット形態の生成物が得られる。本発明を、限定数の実施形態に関して説明したが、1つの実施形態の具体的な特徴に本発明の他の実施形態が帰属されるとすべきでない。単一の実施形態が、本発明のすべての態様を代表しているのではない。一部の実施形態では、組成物または方法に、本明細書に記載していない数多くの化合物または工程が含まれることがあり得る。他の実施形態では、組成物または方法は、本明細書において列挙していない化合物または工程あればを含まないもの、または実質的に含んでいないものである。記載した実施形態の変形例および修正例が存在する。最後に、本明細書に開示する任意の数値は、該数値の記載において約またはおよそという語句を使用しているかどうかに関係なく概算を意味すると解釈されたい。添付の特許請求の範囲は、本発明の範囲に含まれるすべての修正例および変形例を包含することを意図する。"